(57)【要約】誘導ブリルアン散乱に対する高閾値を有する光導波ファイバ。光ファイバの光学有効面積は望ましくは大きく、ゼロ分散波長は望ましくは低い。
2009510528.tif 000002
【特許請求の範囲】
【請求項１】
屈折率分布と中心線を有するコアと、
前記コアを囲み且つ前記コアに直接隣接するクラッド層と、を含み、
前記コアは、
前記中心線から１μｍの半径まで拡がり、０．７％より小であり且つｒΔMAXにおいて生ずる最大相対屈折率Δ1MAXを有する相対屈折率分布ΔCORE1（ｒ）を含み、Δ1MAXは前記コア全体に対する最大相対屈折率ΔMAXであり、ΔCORE1（ｒ）はｒΔMAXとｒ＝１μｍの範囲のすべての半径に対して０．３％よりも大であり且つ０．６％よりも小である第１部分と、
前記第１部分を囲み且つ前記第１部分に直接隣接し、０．３％より小であり且つ１μｍから２．５μｍまでの半径に拡がる最小相対屈折率Δ2MINを有する相対屈折率分布ΔCORE2（ｒ）を含み、ΔCORE2（ｒ）は０．１５％と０．５％との間にあり、（Δ1MAX−Δ2MIN）＞０．２５％である第２部分と、
前記第２部分を囲み且つ前記第２部分に直接隣接し、２．５μｍから４．５μｍまでの半径に拡がるΔCORE3（ｒ）を有し、ΔCORE3（ｒ）は０％と約０．６％との間にあり且つ最大相対屈折率Δ3MAXを有し、ΔCORE3（ｒ＝４μｍ）＞０．２％であり、Δ2MIN＜Δ3MAX＜Δ1MAXであり、（Δ3MAX−Δ2MIN）＞０．１０％である第３部分と、
前記第３部分を囲み且つ前記第３部分に直接隣接し、４．５と１２μｍとの間の半径に拡がるΔCORE4（ｒ）を含む第４部分と、を含み、
前記クラッド層は前記第４部分を囲み且つ前記第４部分に直接隣接し、ｒCORE＞４．５μｍにおいて前記コアが終端し且つ前記クラッド層となることを特徴とする光ファイバ。
【請求項２】
１５５０ｎｍにおいて２０ｄＢより小であるピン配列曲げ損失を示すことを特徴とする請求項１に記載の光ファイバ。
【請求項３】
１５５０ｎｍにおいて１５ｄＢより小であるピン配列曲げ損失を示すことを特徴とする請求項１に記載の光ファイバ。
【請求項４】
１５５０ｎｍにおいて１０ｄＢより小であるピン配列曲げ損失を示すことを特徴とする請求項１に記載の光ファイバ。
【請求項５】
１５５０ｎｍにおいて０．５ｄＢ／ｍより小である横荷重損失を示すことを特徴とする請求項１に記載の光ファイバ。
【請求項６】
１５５０ｎｍにおいて０．３ｄＢ／ｍより小である横荷重損失を示すことを特徴とする請求項１に記載の光ファイバ。
【請求項７】
１５５０ｎｍにおいて５ｄＢ／ｍより小である２０ｍｍマクロベント損失を示すことを特徴とする請求項１に記載の光ファイバ。
【請求項８】
１５５０ｎｍにおいて２ｄＢ／ｍより小である２０ｍｍマクロベント損失を示すことを特徴とする請求項１に記載の光ファイバ。
【請求項９】
Δ１ＭＡＸは０．６より小であることを特徴とする請求項１に記載の光ファイバ。
【請求項１０】
前記第２部分中のΔCORE2（ｒ）が０．１５％と０．４５％との間にあることを特徴とする請求項１に記載の光ファイバ。
【請求項１１】
ｒ＝１からｒ＝１．５μｍまでにおいて、ΔCORE2（ｒ）が０．３％より大であり且つ０．４５％より小であることを特徴とする請求項１に記載の光ファイバ。
【請求項１２】
ｒ＝１からｒ＝２．５μｍまでにおいてΔCORE2（ｒ）が約０．１％より大であり且つ約０．３５％より小であることを特徴とする請求項１に記載の光ファイバ。
【請求項１３】
Δ2MINは０．２５％より小であることを特徴とする請求項１に記載の光ファイバ。
【請求項１４】
（Δ1MAX−Δ2MIN）＞０．３５％であることを特徴とする請求項１に記載の光ファイバ。
【請求項１５】
（Δ1MAX−Δ2MIN）が約０．３％と約０．５％との間にあることを特徴とする請求項１に記載の光ファイバ。
【請求項１６】
（Δ1MAX−Δ2MIN）が約０．３％と０．４％との間にあることを特徴とする請求項１に記載の光ファイバ。
【請求項１７】
（Δ3MAX−Δ2MIN）が約０．１％と０．３％の間にあることを特徴とする請求項１に記載の光ファイバ。
【請求項１８】
（Δ3MAX−Δ2MIN）が約０．１％と０．２％の間にあることを特徴とする請求項１に記載の光ファイバ。
【請求項１９】
（Δ3MAX−Δ2MIN）が約０．２％と０．３％の間にあることを特徴とする請求項１に記載の光ファイバ。
【請求項２０】
（Δ1MAX−Δ2MIN）が約０．３％と０．４％との間にあり且つ（Δ3MAX−Δ2MIN）が約０．１％と０．２％との間にあることを特徴とする請求項１に記載の光ファイバ。
【発明の詳細な説明】
【関連出願】
【０００１】
本出願は、２００５年１０月３日出願の米国出願Ｎｏ．１１／２４３，３３６の利益を享受することを請求し、該米国出願の全内容を本出願に含めることとする。
【発明の分野】
【０００２】
本発明は高ＳＢＳ閾値光ファイバに関する。より望ましくは、本発明は大有効面積を有する高ＳＢＳ閾値光ファイバに関する。
【発明の背景】
【０００３】
誘起ブリルアン散乱（ＳＢＳ：Ｓｔｉｍｕｌａｔｅｄ  Ｂｒｉｌｌｏｕｉｎ  Ｓｃａｔｔｅｒｉｎｇ）は多くの光学伝送系において非線形効果を支配的にもたらしている。多くのシステムにおいて、高ＳＮ比（ＳＮＲ）を維持しつつ大きなパワーを光学ファイバに入射することが望まれている。しかしながら、光ファイバに入射される入射信号の信号パワー又は入射パワーが増大するにつれ、入射パワーはある特定の閾値パワーを超え、信号パワーの一部がＳＢＳによって反射信号として反射される。その結果、信号パワーの大部分がＳＢＳによって送信機に向って後方反射され得る。さらに、散乱過程によって、信号波長における騒音レベルが増大してしまう。信号パワーの減少とノイズの増大によって、ＳＮＲが低下し且つ性能が劣化せさてしまう。
【０００４】
有限温度では、熱励起は結晶中のフォノンと同様にガラス内で生じ、これらの振動モードと低強度信号光との相互作用によって、ブリュアン散乱が自然発生的に生ずる。光波場が強くなりと、入射光が強くなり且つ圧力波又は音波を生ずる反射光が自然発生的に生ずるので、電気ひずみを通して圧力波又は音波が生ずる。圧力が変化すると物質密度が変化し、その結果、屈折率が変動してしまう。最終的に、光波の電界成分が強くなると、圧力波又は音波が生じ、密度がゆらいでしまう。音波によって屈折率が変化し、ブラッグ回折を通して反射光の振幅が強まる。光ファイバのＳＢＳ閾値以上においては、誘起されたフォトン数が非常に多く、その結果、反射場が強くなり、伝送される光学パワーが制限され、ＳＮＲが低減されてしまう。
【発明の概要】
【０００５】
本明細書に開示されているのは、誘導ブリルアン散乱に対して高閾値を有する光導波ファイバである。その光ファイバの光学有効面積は望ましくは大きい。その光ファイバは、少なくとも一つの光学モードと、Ｌ01音響モードとＬ02音響モードを含む複数の音響モードとを導波する。その光ファイバは、相対屈折率分布及び中心線を有するコアと、コアを囲み且つコアに直接隣接するクラッド層を含んでいる。
【０００６】
実施例の１グループにおいて、本明細書に開示された光ファイバは、長さと、コアと、コアを囲み且つ直接隣接するクラッド層を含む。コアは、相対屈折率分布及び中心線を有し、最大相対屈折率Δ1MAXを有する中央領域と、最小相対屈折率Δ2MINを有し且つ内部領域を囲み且つ直接隣接する中間領域と、最大相対屈折率Δ3MAXを有し且つ中間領域を囲み且つ直接隣接する外側領域を含み、Δ1MAX＞Δ2MINでありΔ3MAX＞Δ2MINである。光ファイバは１５５０ｎｍにおいて減衰を有し、約９．３＋１０ｌｏｇ［（１−ｅ-(0.19)(50)/4.343）／（１−ｅ-(α)(L)/4.343）］より大なるｄＢｍ単位の絶対ＳＢＳ閾値を有するようにコアの屈折率が選択され、Ｌはｋｍ単位の長さであり、αは１５５０ｎｍにおけるｄＢ／ｋｍ単位の減衰である。望ましくは、コアの屈折率は、１５５０ｎｍにおいて８０μｍ2より大の光学有効面積を与えるように選択される。望ましくは、コア屈折率は、１４００ｎｍより小のゼロ分散波長を与えるように選択される。望ましくは、コア屈折率は、１５５０ｎｍの波長で１５ｐｓ／ｎｍ−ｋｍより大である分散を与えるように選択される。望ましくは、コア屈折率は、１５５０ｎｍにおいて０．０７ｐｓ／ｎｍ2−ｋｍより小である分散スロープを与えるように選択される。好適実施例では、Δ1MAX＞０．４％である。望ましくは、絶対ＳＢＳ閾値は約９．５＋１０ｌｏｇ［（１−ｅ-(0.19)(50)/4.343）／（１−ｅ-(α)(L)/4.343）］より大である。望ましくは、１５５０ｎｍでの減衰は０．２３ｄＢ／ｋｍより小であり、より望ましくは０．２２ｄＢ／ｋｍより小であり、さらに望ましくは０．２１ｄＢ／ｋｍより小であり、さらに望ましくは０．２ｄＢ／ｋｍより小である。
【０００７】
望ましくは、Δ1MAX＞０、Δ3MAX＞０、及びΔ2MIN＞０である。望ましくは、クラッドに対する全体のコアの屈折率は０より大である。
【０００８】
実施例の１サブセットにおいては、Δ1MAXはΔ3MAXより大である。別のサブセットにおいては、Δ1MAXはΔ3MAXに実質的に等しい。さらに別のサブセットにおいては、Δ1MAXはΔ3MAXより小である。
【０００９】
望ましくは、｜Δ1MAX−Δ2MIN｜＞０．２５％であり、より望ましくはΔ1MAX−Δ2MIN＞０．２５％である。望ましくは、Δ2MIN＜０．４％であり、より望ましくは、Δ2MINは０．１と０．４％との間にある。いくつかの好適実施例では、Δ2MINは０．１と０．３％との間にある。他の好適実施例では、Δ2MINは０．２と０．３％でとの間にある。
【００１０】
望ましくは｜Δ3MAX−Δ2MIN｜＞０．１０％であり、より望ましくはΔ3MAX−Δ2MIN＞０．１０％である。好適実施例では、Δ1MAX＞０．４％、Δ1MAX−Δ2MIN＞０．２５％であり、Δ2MINは０．１と０．４％でとの間にあり、Δ3MAX−Δ2MIN＞０．１０％である。
【００１１】
好適実施例においては，絶対ＳＢＳ閾値は約９．５＋１０ｌｏｇ［（１−ｅ-(0.19)(50)/4.343）／（１−ｅ-(α)(L)/4.343）］より大である。
【００１２】
いくつかの好適実施例では、１５５０ｎｍでの光学有効面積は、９０μｍ2より大である。他の好適実施例では、１５５０ｎｍでの光学有効面積は、１００μｍ2より大である。
【００１３】
いくつかの好適実施例では、ゼロ分散波長は１２３０と１４００ｎｍとの間にある。他の好適実施例では、ゼロ分散波長は１２３０と１３４０ｎｍとの間にある。さらに、他の好適実施例では、ゼロ分散波長は１２８０と１３４０ｎｍとの間にある。
【００１４】
望ましくは、光ファイバは、少なくとも一つの光学モードと、Ｌ01音響モードとＬ02音響モードを含む複数の音響モードとを導波し、第１音響モードＬ01は、光ファイバのブリルアン周波数において少なくとも１７０μｍ2である第１音響−光学有効面積ＡＯＥＡL01を有し、第２音響モードＬ02は、光ファイバのブリルアン周波数において少なくとも１７０μｍ2である第２音響−光学有効面積ＡＯＥＡL02を有する。望ましくは、０．４＜ＡＯＥＡL01／ＡＯＥＡL02＜２．５である。
【００１５】
好適実施例では、１５５０ｎｍにおける光学有効面積は８０μｍ2より大であり且つ１２０μｍ2より小である。
【００１６】
本明細書において開示された光通信システムは、送信機と、受信機と、送信機と受信機とに光学的に接続された光伝送線を含み、光伝送線は、本明細書において開示された光ファイバを含み、光ファイバは第２の光ファイバに光学的に接続されている。第２の光ファイバは１５５０ｎｍにおいて−７０と−１５０ｐｓ／ｎｍ−ｋｍとの間にある分散を有する。
【００１７】
実施例の別のグループにおいては、本明細書に開示された光ファイバは、長さと、相対屈折率分布及び中心線を有するコアと、コアを囲み且つコアに直接隣接するクラッド層とを含み、コアは最大相対屈折率ΔMAXを有し、ΔMAX＞０．４％であり、光ファイバは１５５０ｎｍにおいて減衰を有し、絶対ＳＢＳ閾値が約９．８＋１０ｌｏｇ［（１−ｅ-(0.19)(50)/4.343）／（１−ｅ-(α)(L)/4.343）］より大となるようにコアの屈折率が選択され、Ｌはｋｍ単位の長さであり、αは１５５０ｎｍにおけるｄＢ／ｋｍ単位の減衰である。好適実施例では、ΔMAXは０と１μｍとの間における半径に位置している。望ましくは、コア屈折率は、１５５０ｎｍにおいて８０μｍ2より大の光学有効面積を与えるように選択されている。好適実施例では、絶対ＳＢＳ閾値は約１０．０＋１０ｌｏｇ［（１−ｅ-(0.19)(50)/4.343）／（１−ｅ-(α)(L)/4.343）］より大である。望ましくは１５５０ｎｍでの減衰は０．２３ｄＢ／ｋｍより小、より望ましくは０．２２ｄＢ／ｋｍより小、さらに望ましくは０．２１ｄＢ／ｋｍより小、さらに望ましくは０．２ｄＢ／ｋｍより小である。いくつかの好適実施例では、１５５０ｎｍでの減衰は０．１９ｄＢ／ｋｍより小である。
【００１８】
いくつかの好適実施例では、光ファイバは、１３１０μｍにおける減衰よりも大である０．３ｄＢよりも大でない１３８０μｍにおける減衰を有する。
【００１９】
望ましくは、クラッドに対する全体のコアの屈折率は０％より大である。
【００２０】
いくつかの好適実施例では、コアの実質的に全ての部分、より望ましくはコアの全ての部分がアルファが１より小であるアルファ分布を有する相対屈折率を有する。
【００２１】
他の好適実施例では、コアは、中央部と、中央部を囲み且つ直接隣接する外側領域を含み、中央部がΔMAXを含む。
【００２２】
さらに他の好適実施例では、コアは、最大相対屈折率Δ1MAXを有する中央領域と、最小相対屈折率Δ2MINを有し且つ中央領域を囲み且つ直接隣接する中間領域と、最大相対屈折率Δ3MAXを有し且つ中間領域を囲み且つ直接隣接する外側領域を含み、Δ1MAX＞Δ2MINであり、Δ3MAX＞Δ2MINである。望ましくは、Δ1MAX＞０であり、Δ3MAX＞０であり、Δ2MIN＞０である。
【００２３】
実施例の１サブセットにおいては、Δ1MAXがΔ3MAXより大である。別のサブセットでは、Δ1MAXがΔ3MAXに実質的に等しい。さらに別のサブセットでは、Δ1MAXがΔ3MAXより小である。
【００２４】
望ましくは｜Δ1MAX−Δ2MIN｜＞０．２５％であり、より望ましくはΔ1MAX−Δ2MIN＞０．２５％である。望ましくは、Δ2MIN＜０．４％であり、より望ましくは、Δ2MINは０．１と０．４％との間である。いくつかの好適実施例では、Δ2MINは０．１と０．３％との間である。他の好適実施例では、Δ2MINは０．２と０．３％との間である。
【００２５】
望ましくは、｜Δ3MAX−Δ2MIN｜＞０．１０％である。より望ましくは、Δ3MAX−Δ2MIN＞０．１０％である。
【００２６】
本明細書において開示された光通信システムは、送信機と、受信機と、送信機と受信機とに光学的に接続された光伝送線を含み、光伝送線は、本明細書において開示された光ファイバを含み、光ファイバは第２の光ファイバに光学的に接続されている。第２の光ファイバは１５５０ｎｍにおいて−７０と−１５０ｐｓ／ｎｍ−ｋｍとの間にある分散を有する。
【００２７】
望ましくは、光ファイバは、少なくとも一つの光学モードと、Ｌ01音響モードとＬ02音響モードを含む複数の音響モードとを導波し、第１音響モードＬ01は、光ファイバのブリルアン周波数において少なくとも１７０μｍ2である第１音響−光学有効面積ＡＯＥＡL01を有し、第２音響モードＬ02は、光ファイバのブリルアン周波数において少なくとも１７０μｍ2である第２音響−光学有効面積ＡＯＥＡL02を有する。望ましくは、０．４＜ＡＯＥＡL01／ＡＯＥＡL02＜２．５である。
【００２８】
好適実施例では、１５５０ｎｍにおける光学有効面積は８０μｍ2より大であり且つ１２０μｍ2より小である。
【００２９】
望ましくは、光ファイバは、１４００ｎｍより小の、より望ましくは１３４０ｎｍより小のゼロ分散波長（分散ゼロ又は(0）を有する。望ましくは、光ファイバは１５５０ｎｍの波長において１５と２１ｐｓ／ｎｍ−ｋｍとの間の分散を有する。
【００３０】
好適実施例では、１５５０ｎｍの光学有効面積は８０μｍ2より大であり、第１音響モードＬ01は、光ファイバのブリルアン周波数において少なくとも１７０μｍ2である第１音響−光学有効面積ＡＯＥＡL01を有し、第２音響モードＬ02は、光ファイバのブリルアン周波数において少なくとも１７０μｍ2である第２音響−光学有効面積ＡＯＥＡL02を有し、そして、０．４＜ＡＯＥＡL01／ＡＯＥＡL02＜２．５である。望ましくは、ＡＯＥＡL01とＡＯＥＡL02は光ファイバのブリルアン周波数において少なくとも１８０μｍ2である。より望ましくは、ＡＯＥＡL01とＡＯＥＡL02は光ファイバのブリルアン周波数において少なくとも１９０μｍ2である。望ましくは、１５５０ｎｍでの減衰は０．２３ｄＢ／ｋｍより小、より望ましくは０．２２ｄＢ／ｋｍより小、さらに望ましくは０．２１ｄＢ／ｋｍより小、さらに望ましくは０．２ｄＢ／ｋｍより小である。いくつかの好適実施例では、１５５０ｎｍでの減衰は０．１９ｄＢ／ｋｍより小である。
【００３１】
好適実施例では、光ファイバは、１３１０と１３４０ｎｍとの間、より望ましくは１３２０と１３４０ｎｍとの間における波長で零分散を有する。他の好適実施例では、光ファイバは、１３２０ｎｍより小、より望ましくは１２９０と１３２０ｎｍとの間における波長で零分散を有する。
【００３２】
いくつかの好適実施例では、光ファイバは１５５０ｎｍの波長において１５と１７ｐｓ／ｎｍ−ｋｍとの間の分散を有する。他の好適実施例では、光ファイバは１５５０ｎｍの波長において１７と２０ｐｓ／ｎｍ−ｋｍとの間の分散を有する。
【００３３】
いくつかの好適実施例では、光ファイバは８５μｍ2より大である光学有効面積を有する。他の好適実施例では、光ファイバは９５μｍ2より大である光学有効面積を有する。さらに、他の好適実施例では、光ファイバは１００μｍ2より大である光学有効面積を有する。
【００３４】
望ましくは、光ファイバは、１５５０ｎｍにおいて、１５ｄＢより小の、より望ましくは１０ｄＢより小のピン配列曲げ損失を示す。
【００３５】
望ましくは、光ファイバは、１ｄＢ／ｍより小の、より望ましくは０．７ｄＢ／ｍより小の横荷重減衰を示す。
【００３６】
好適実施例では、コアは中心線から１μｍの半径に拡がり、且つ０．２５％より大であり且つ０．５％より小である相対屈折率を有する第１部分を含む。
【００３７】
望ましくは、本明細書に説明され且つ開示された光ファイバは、約１２６０ｎｍと約１６５０ｎｍの間の複数の動作波長帯において適切な性能を示す。より望ましくは、本明細書に説明され且つ開示された光ファイバは、約１２６０ｎｍと約１６５０ｎｍの間の複数の動作波長おいて適切な性能を示す。好適実施例では、本明細書に説明され且つ開示された光ファイバは、少なくとも１３１０ｎｍ帯及び１５５０ｎｍ帯において適合することができる二重帯ファイバである。
【００３８】
本発明の好適実施例について詳細に説明する。本発明の実施例は添付の図面に示されている。
【発明の詳細な説明】
【００３９】
本発明の付加的な機能及び利点について、詳細な説明において説明する。詳細な説明は、特許請求の範囲と添付図面と共に以下の説明で説明されるように、当技術分野の当業者に理解させ且つ明確であり、又は本発明を実施することによって認識されるであろう。
【００４０】
「屈折率分布」は屈折率又は相対屈折率と導波路ファイバ半径との関係である。
【００４１】
「相対屈折率パーセント」はΔ％＝１００ｘ（ｎi2−ｎc2）／２ｎi2として定義され、特に明記していない限り、ｎiは領域ｉにおける最大屈折率であり、ｎcはクラッド領域の平均屈折率である。本明細書において用いられるように、特に明記しない限り、相対屈折率はΔによって表され、その値は、「％」の単位で与えられる。ある領域の屈折率がクラッド領域の平均屈折率よりも小である場合、屈折率パーセントは負であり、凹領域又は窪んだ屈折率を有すると称する。そして、特に明記しない限り、屈折率が最も負となるポイントで、屈折率パーセントは計算される。ある領域の屈折率がクラッド領域の平均屈折率よりも大なる場合、屈折率パーセントは正であり、上がっている又は正の屈折率を有すると称する。本明細書において「アップドーパント」とは、純粋な無ドープＳｉＯ2に対して屈折率を上げる傾向を有するドーパントであると考えられる。本明細書において「ダウンドーパント」とは、純粋な無ドープＳｉＯ2に対して屈折率を下げる傾向を有するドーパントであると考えられる。アップドーパントでない１つ以上の他のドーパントによって伴われる場合、アップドーパントは負の相対屈折率を有する光ファイバの１領域で存在してもよい。同様に、アップドーパントでない１つ以上の他のドーパントが正の相対屈折率を有する光ファイバの１領域で存在してもよい。ダウンドーパントでない１つ以上の他のドーパントによって伴われる場合、ダウンドーパントは正の相対屈折率を有する光ファイバの１領域で存在してもよい。同様に、ダウンドーパントでない１つ以上の他のドーパントが負の相対屈折率を有する光ファイバの１領域で存在してもよい。
【００４２】
別の方法で導波路ファイバについて注意されない場合、本明細書に「分散」と称される「色分散」は、物質分散、導波路分散、及び複合分散の総計である。シングルモード導波路ファイバの場合では、複合分散はゼロである。ゼロ分散波長は分散がゼロの値である波長である。分散スロープは波長に関する分散の変化率である。
【００４３】
「有効面積」は以下に定義される。
【００４４】
【数１】
2009510528.tif 000003
【００４５】
積分範囲は０から∞であり、ｆは導波路で伝播される光に関連している電界の横成分である。本明細書に使用されるように、特に注意しない限り、「有効面積」又は「Ａeff」は、波長１５５０ｎｍにおける光学有効面積を示す。
【００４６】
「α分布」という用語は、「％」の単位におけるΔ（ｒ）に関して表現された相対屈折率分布と称し、ｒは次式に従う半径である。
【００４７】
【数２】
2009510528.tif 000004
【００４８】
ここで、ｒoはΔ（ｒ）が最大となる点であり、ｒ1はΔ（ｒ）％が零である点であり、ｒはｒi＜ｒ＜ｒfの範囲内となる。Δは上記に定義され、ｒiはα分布の始点であり、ｒfはα分布の終点であり、αは実数の指数である。
【００４９】
モードフィールド直径（ＭＦＤ）は、ピーターマンＩＩ手法を使用して測定される。ピーターマンＩＩ手法においては、２ｗ＝ＭＦＤであり、ｗ2＝（２∫ｆ2ｒｄｒ／∫［ｄｆ／ｄｒ］2ｒ  ｄｒ）である。積分範囲は、０から∞までである。
【００５０】
所定の試験条件下において、誘発減衰により導波路ファイバの曲げ抵抗を測ることができる。
【００５１】
曲げ試験の一つとして、横荷重マイクロベンド試験がある、このいわゆる「横荷重」試験では、所定の長さの導波路ファイバは２つの平皿の間に置かれる。＃７０ワイヤメッシュはプレートの１つに取り付けられる。既知の長さを有する導波路ファイバはプレートの間に挟まれ、プレートを３０ニュートンの力と共に圧縮しながら、参照減衰量が測定される。次に、７０ニュートンの力はプレートにかけられ、そして、ｄＢ／ｍ単位における減数の増加が測定される。減衰の増加は導波路の横荷重減衰である。
【００５２】
「ピン配列」曲げ試験は、導波路ファイバの相対抵抗を曲げ抵抗を比較するのに用いられる。この試験を実行するために、減衰損失は本質的には誘発曲げ損失を伴わない導波路ファイバに対して測定される。そして、導波路ファイバはピン配列としてまとめられ、再び減衰が測定される。曲げによって誘発された損失は、２つの測定された減衰の差である。ピン配列はしばしば一つの列で配置され且つ平面上に固定された垂直位置において支えられた一組の円筒ピンである。ピンの中心間隔は５ｍｍである。ピン直径は０．６７ｍｍである。試験中、十分なテンションが、導波路ファイバをピン表面の部分に合致するようにかけられる。
【００５３】
所定モードにおける理論上のファイバカットオフ波長若しくは「理論上のファイバカットオフ」若しくは「理論上のカットオフ」とは、それ以上では導波光がそのモードで伝播することができない波長である。「Ｓｉｎｇｌｅ  Ｍｏｄｅ  Ｆｉｂｅｒ  Ｏｐｔｉｃｓ，Ｊｅｕｎｈｏｍｍｅ，ｐｐ．３９−４４，Ｍａｒｃｅｌ  Ｄｅｋｋｅｒ，Ｎｅｗ  Ｙｏｒｋ，１９９０」という文献に数学的定義がなされている。その文献において、理論上のファイバカットオフはモード伝搬定数が外側のクラッドにおける平面波伝搬定数と等しくなる波長として記述されている。直径の変動が全くなく、無限に長く、且つ完全に直線のファイバに、この理論上の波長は適切である。
【００５４】
有効ファイバカットオフは、曲げ及び／又は機械的圧力によって引き起こされている損失の故に理論上のカットオフより低くなっている。このような関係においては、カットオフはＬＰ１１及びＬＰ０２モードのより高い値を参照する。一般に、ＬＰ１１とＬＰ０２は測定では識別されないが、両方がスペクトル計測におけるステップとして顕著である、すなわち、測定されたカットオフより長い波長でのモードにおいて、出力が観測されない。実際のファイバカットオフは標準の２ｍファイバカットオフ試験、ＦＯＴＰ−８０（ＥＩＡ−ＴＩＡ−４５５−８０）によって測定され、「「２ｍのファイバカットオフ」又は「測定カットオフ」として知られる「ファイバカット波長」が測定される。ＦＯＴＰ−８０標準試験は、制御された屈曲量を用いて高次モードを取り除くか又は多重モードファイバのスペクトル応答に対するファイバのスペクトル応答を規格化するために実行される。
【００５５】
ケーブルカットオフ波長又は「ケーブルカットオフ」は測定されたファイバカットオフよりも低い。これは、ケーブル環境における曲げ及び機械的圧力のレベルが高いためである。実際のケーブル化条件は、ＥＩＡ−４４５  Ｆｉｂｅｒ  Ｏｐｔｉｃ  Ｔｅｓｔ  Ｐｒｏｃｅｄｕｒｅｓに記述されたカーブルカットオフによって近似される。ＥＩＡ−４４５  Ｆｉｂｅｒ  Ｏｐｔｉｃ  Ｔｅｓｔ  Ｐｒｏｃｅｄｕｒｅｓは、ＥＩＡ−ＴＩＡ  Ｆｉｂｅｒ  Ｏｐｔｉｃｓ  Ｓｔａｎｄａｒｄｓの一部であり、一般にＦＯＴＰ‘ｓとして知られるＥｌｅｃｔｒｏｎｉｃｓ  Ｉｎｄｕｓｔｒｙ  Ａｌｌｉａｎｃｅ−Ｔｅｌｅｃｏｍｍｕｎｉｃａｔｉｏｎｓ  Ｉｎｄｕｓｔｒｙ  Ａｓｓｏｃｉａｔｉｏｎ  Ｆｉｂｅｒ  Ｏｐｔｉｃｓ  Ｓｔａｎｄａｒｄｓである。ケーブルカットオフ測定は、Ｔｒａｎｓｍｉｔｔｅｄ  Ｐｏｗｅｒ又は「ＦＯＴＰ１７０」によってＥＩＡ−４５５−１７０  Ｃａｂｌｅ  Ｃｕｔｏｆｆ  Ｗａｖｅｌｅｎｇｔｈ  ｏｆ  Ｓｉｎｇｌｅ−ｍｏｄｅ  Ｆｉｂｅｒに記述されている。
【００５６】
カッパとは、特定の波長における分散スロープによって割られた分散の比である。別の方法で本明細書に注意しない限り、カッパは波長１５５０ｎｍにおけるものである。
【００５７】
別の方法で本明細書に注意しない限り、（分散、分散スロープ等の）光学的性質はＬＰ０１モードに対するものである。
【００５８】
導波路ファイバテレコミュニケーションリンク又は単にリンクは、光信号の送信機、光信号の受信機及びある長さを有する導波路ファイバ若しくは光信号を伝播する送信機と受信機と光学的に結合された終端を各々有するファイバによって形成される。その長さの導波路ファイバは、終端同士が共に直列に繋ぎ合わされ若しくは連結された複数のより短い長さのファイバによって形成される。一つのリンクは光増幅器、光減衰器、光アイソレータ、光式スイッチ、光学フィルター、多重送信又はデマルチプレクシングデバイスなどの更なる光学構成要素を含むことができる。情報通信システムとして内部連結リンクのグループを示してもよい。
【００５９】
本明細書において用いられる光ファイバの全長は、ある長さを有する単一の光ファイバ又は例えば、２つの光増幅器間若しくは多重送信デバイスと光増幅器との間に伸び共に直列に溶解された複数の光ファイバを含む。全長は、本明細書において説明された光ファイバの１以上のセクションを含んでもよいし、且つ、例えば、全長の端部における残留分散などの所定のシステム性能若しくはパラメータが得られるように選択された他の光ファイバの１以上のセクションを更に含んでもよい。
【００６０】
以下の通り様々な波長帯域、動作波長範囲、又は波長帯を定義できる。「１３１０ｎｍのバンド」は１２６０から１３６０ｎｍであり、「Ｅ−バンド」は１３６０から１４６０ｎｍであり、「Ｓ−バンド」は１４６０から１５３０ｎｍであり、「Ｃ−バンド」は１５３０から１５６５ｎｍであり、「Ｌ−バンド」は１５６５から１６２５ｎｍであり、そして、「Ｕ−バンド」は１６２５から１６７５ｎｍである。
【００６１】
音響モードが存在する光学導波管において、光波が伝播する時、散乱光の周波数は位相と波動ベクトルとの一致条件によって決定される。すなわち、以下のようになる。
【００６２】
【数３】
2009510528.tif 000005
【００６３】
ここで、Ｅ１とＥ２の各々が入射光波及び反射光波の電界であり、ω１とω２の各々が入射光波及び反射光波の周波数であり、κ1とκ2の各々が入射光波及び反射光波の波数ベクトルであり、ρが物質密度であり、Ωが音響周波数である、そして、ｑが音波ベクトルである。
【００６４】
位相の一致条件は以下の通りである。
【００６５】
【数４】
2009510528.tif 000006
【００６６】
ブリルアン周波数は以下の通りである。
【００６７】
【数５】
2009510528.tif 000007
【００６８】
バルクシリカに対するブリルアン周波数は約１１ギガヘルツである、そして、ｖは音波の速度である。
【００６９】
３次元ブリュアン散乱について説明する電界は、以下の通りである。
入射場
【００７０】
【数６】
2009510528.tif 000008
【００７１】
反射場
【００７２】
【数７】
2009510528.tif 000009
【００７３】
ここで、ｆ（ｒ）が基本モードフィールドに対応する電界の横成分であり、Ａ1（ｚ，ｔ）が電界の包絡線である。「ｃ．ｃ．」という項は第１項の複素共役を示している。物質密度変動は以下のように表される。
【００７４】
【数８】
2009510528.tif 000010
【００７５】
ここで、ｑnは波数であり、ρ0は平均物質密度であり、Ωnは音響モードＬ0nの音響周波数であり、「ｃ．ｃ．」という項は複素共役である。物質密度変動に関しては、弱く導波された音響モード「ｎ」にわたっての総計であって、ｆna（ｒ）は、音響エンベラップ関数であり、ａnはモード「ｎ」に対するモード係数である。物質密度は以下によって表された音波方程式に従う。
【００７６】
【数９】
2009510528.tif 000011
【００７７】
ここで、Γ‘が減衰パラメータであり、γeは電わい定数であり、ｖは音波の速度である。
【００７８】
音響場は以下のように与えられる。
【００７９】
【数１０】
2009510528.tif 000012
【００８０】
ここで、ｆna（ｒ）は音響モードＬ0nの横成分であり、ｋはファイバの電気ひずみ係数に比例した定数であり、ρa（ｒ）は音響場の総横成分である。
【００８１】
音響場によって生した屈折率変化は、音響場の振幅にほぼ比例している、すなわち、
【００８２】
【数１１】
2009510528.tif 000013
【００８３】
となる。
そして、標準的な摂動論を使用して、伝搬定数における変動は、以下の通りである。
【００８４】
【数１２】
2009510528.tif 000014
【００８５】
この過程に対する非線形であり且つ有効的なカー係数は以下の通りである。
【００８６】
【数１３】
2009510528.tif 000015
【００８７】
Ｌ0nモードの音響光学有効面積は以下の通り定義される。
【００８８】
【数１４】
2009510528.tif 000016
【００８９】
音響光学有効面積に対する数値は光ファイバのブリルアン周波数において計算される。
【００９０】
光学有効面積は以下の通りである。
【００９１】
【数１５】
2009510528.tif 000017
【００９２】
これらの二式の有効面積の分子は同じであるが、音響光学有効面積の分母は音響場と光場との間のオーバラップの大きさである。分母にはこのオーバラップ項があるので、オーバラップが小さいと、音響光学有効面積が大きくなる。
【００９３】
ＳＢＳ利得係数はラマン増幅のものと同様の方程式で決定される。すなわち、
【００９４】
【数１６】
2009510528.tif 000018
【００９５】
となる。ここで、ｋ0が光学波数であり、γ2eが電気ひずみ係数であり、ρ0が密度であり、ｎが屈折率であり、Ωがブリルアン周波数であり、Γがブリルアン線幅である。ＳＢＳ閾値がＳＢＳ利得係数と線幅(の積に反比例しているので、ＳＢＳ利得係数と線幅はできるだけ大きくすべきである。
【００９６】
我々は優れた光学的性質と大きい音響光学有効面積を有する導波路を設計した。製造された多くの光ファイバの測定することによって、音響光学有効面積と上記与えられたＳＢＳ利得係数との間の関係が確かめられた。
【００９７】
ブリルアン周波数に対応する音響波長が典型的な光導波ファイバと比べて若干小さい０．５５ミクロンのオーダーであるので、特定の波長で光学的にシングルモード化された光導波ファイバは同じ光波長で多重モード化されてもよい。比較的低い入射パワーにおける自然発生的なブリュアン散乱の場合では、入射光波場はそれぞれの音響モードでブルルアン散乱され、ブリルアン利得スペクトルは各々の音響モードの光波場相互作用に対応するピークを示す。比較的低い入射パワーにおいては、ＳＢＳ閾値を越えて、音響モードの一つが優勢になり、その他の音響モードはモードの競合により現れない。その結果、誘導ブリルアン散乱が生ずる。
【００９８】
光学モードフィールドと音響モードフィールドとの間における結合が強くなるにつれて、光学パワーは光信号伝送方向とは反対の方向により反射されてしまう。
【００９９】
本明細書に開示されるように、光学及び音響モード間の結合は本明細書に開示された光ファイバの屈折率分布を介して望ましく減ぜられる。望ましくは、光学モード場は残留し、光学モード場と音響場との間のオーバラップを減少させるために音響場に閉じ込められるようになる。
【０１００】
本明細書に開示された光ファイバは、優位な音響モードフィールド（通常Ｌ01）を光ファイバの中心線に向かって引き込む傾向があり、その結果、音響及び光学場間の結合が小さくなる。また、望ましくは、本明細書に開示された光ファイバは、その次の優位な音響モード場（通常Ｌ02）を光ファイバの中心線に向かって引き込む傾向がり、その結果、その次に優位な音響場と光波場間の結合が小さくなる。
【０１０１】
一般に、光波場と比べて、光ファイバの音響場は、ファイバの中心線付近においてより局在している（通常はかなり局在している）。従って、音響場の振る舞いは、光ファイバのコアの中心部において、例えば、光ファイバの中央の２ミクロン半径領域の密度変動、すなわち、ファイバのコアの屈折率分布の中の密度偏変動によって、影響を受ける。
【０１０２】
我々は、高ＳＢＳ閾値光ファイバを達成するためには、光ファイバの音響光学領域の最小値はできる限り大きくすべきことを見出した。しかしながら、我々は、一般に、優位な音響モード（通常Ｌ01）の音響−光学領域と２番目に優位な音響モード（通常Ｌ02）の音響−光学領域とが互いに可能な限り近くなるべきであることも見出した。どんな特定の理論によっても制限されないで、これらの２つのモードの音響−光学面積の値が近くなると、その２つのモード間の音響−光学結合が弱められるようであり、その結果、非常に大きい一つの音響−光学面積よりも遥かに狭い音響−光学面積を有し且つ非常に大きい一つの音響−光学面積を単に有するだけでは可能ではない手法において、相乗効果として全体的な結合が弱められる。また、光波場は２以上の音響モードと結合されると、その結果、反射信号の散逸に対して更なる経路が与えられる。
【０１０３】
本明細書に開示される光ファイバのブリルアン周波数は、望ましくは、約１０から１２ギガヘルツまでの間にある。
【０１０４】
本明細書に開示された光ファイバは、コアとコアを周囲し且つコアに直接隣接するクラッド層（又はクラッド）を含む。クラッドは屈折率分布ΔCLAD（ｒ）を有する。クラッド中、ΔCLAD（ｒ）＝０であるのが好ましい。コアは屈折率分布ΔCORE（ｒ）を有する。コアは半径ｒΔMAXにおいて最大相対屈折率、％のΔMAXを有する。好適実施例では、コアは、屈折率分布、例えば、ΔCORE1（ｒ），ΔCORE2（ｒ）等を各々が有する複数のコア部分を含む。コア部分の各々は、そのコア部分に対する％の最大相対屈折率、すなわち局所的な最大値、例えば、第１コア部分のΔ1MAX、第２コア部分のΔ2MAXを有してもよい。同様に、コア部分は、Δ2MIN等の最小相対屈折率を有してもよい。最大又は最小相対屈折率はｒΔ1MAX若しくはｒΔ2MIN等の特定の半径で生じてもよい。本明細書に開示された実施例において、コアは半径ｒCOREで終端するものと定義する。
【０１０５】
我々は、光ファイバ中心線における又はその付近におけるドーパント濃度、特に光ファイバのコアの中心部におけるドーパント濃度がより高くなると、音響モードがより密に閉じ込められることを見出した。
【０１０６】
望ましくは、コアはゲルマニウムドープされたシリカ、すなわち、ゲルマニウムドープシリカを含む。コア、特にコアの中心に対するドーピングによって、クラッドに対する光ファイバコア内の音速が減少し、その結果、音響場が全体的に内部反射される。単独か組合せではゲルマニウム以外のドーパントを、コア内に採用してもよいし、所望の反射率及び密度を得る目的で、特に本明細書に開示された光ファイバの中心で若しくは中心付近において採用してもよい。屈折率の値（又は、ハイレベルのアップドーパント）が高くなると、音響モード場が中心線に向かった方向に移る傾向があるが、また、そのような高屈折率値を有すると、光学有効面積が減少する傾向がある。好適実施例では、本明細書に開示された光ファイバのコアは負でない屈折率分布、より望ましくは正の屈折率分布を有する。コアはクラッド層によって囲まれ且つ直接クラッド層に隣接する。
【０１０７】
望ましくは、本明細書に開示された光ファイバの屈折率分布はコアの中心線から外側の半径ｒCOREにおいて負ではない。好適実施例では、光ファイバはコアにおいて反射率を下げるドーパントを全く含んでいない。
【０１０８】
いくつかの好適実施例では、コアの相対屈折率は、上方境界曲線と下方境界曲線との間にあるΔCORE（ｒ）を有する。（図１及び２において、「Ｕ１」によって記された）上方境界曲線は、少なくとも２つの点によって画定された直線である。その２つの点は、半径０において０．６％のΔを有する第１上方点と半径１４．２５μｍにおいて０％のΔを有する第２上方点を含む。（図１及び２において、「Ｌ」によって記された）下方境界曲線は、少なくとも２つの点によって画定された直線である。その２つの点は、半径０において０．２５％のΔを有する第１下方点と半径６μｍにおいて０％のΔを有する第２下方点を含む。
【０１０９】
コアは中心線から約１μｍの半径まで拡がる第１部分を含む。
【０１１０】
好適実施例では、Δ1MAX＞０．４％であり、望ましくは、１５５０ｎｍにおける光学有効面積は８０μｍ2より大きく、より望ましくは８０と１２０μｍ2との間にあり、更に望ましくは８０と１１０μｍ2との間にある。どんな特定の理論でも限定されないで、そのΔ1MAXの値によって、音響モードのファイバ中心線に向かう局在化若しくは「引き込み」が強められるようである。さらに、我々はそのΔ1MAXの値はファイバにおけるマイクロベンド損失の減少に役立っていることを見出した。
【０１１１】
好適実施例の第１セット
表１は好適実施例の第１セットである例１及び２を示している。図１は、曲線１及び２における例１及び２の対応する屈折率分布を各々示している。
【０１１２】
【表１】
2009510528.tif 000019
【０１１３】
2009510528.tif 000020
【０１１４】
本明細書に開示された例１及び２によって示された光ファイバは、９０μｍ2より大きい１５５０ｎｍの光学モード有効面積と、ファイバのブリルアン周波数において少なくとも１７０μｍ2である第１音響−光学有効面積ＡＯＥＡL01を有する第１音響のモードＬ01と、ファイバのブリルアン周波数において少なくとも１７０μｍ2である第２音響−光学有効面積ＡＯＥＡL02を有する第１音響のモードＬ02とを有し、０．４＜ＡＯＥＡL01／ＡＯＥＡL02＜２．５である。
【０１１５】
望ましくは、好適実施例では、本明細書に開示された例１及び２によって示された光ファイバは、１５ｐｓ／ｎｍ−ｋｍより大なる１５５０ｎｍにおける分散、より望ましくは１５と２１ｐｓ／ｎｍ−ｋｍとの間の、さらに望ましくは１５と１７ｐｓ／ｎｍ−ｋｍとの間の１５５０ｎｍにおける分散と、０．０７ｐｓ／ｎｍ2−ｋｍより小なる１５５０ｎｍにおける分散スロープ、より望ましくは０．０５と０．０７ｐｓ／ｎｍ2−ｋｍとの間の１５５０ｎｍの分散スロープと、２３０と２９０ｎｍとの間のカッパと、１４００ｎｍより小なるゼロ分散波長、より望ましくは１３４０ｎｍより小の、更に望ましくは１３１０と１３４０ｎｍの間の、更に望ましくは１３２０と１３４０ｎｍの間の分散ゼロ波長と、９０μｍ2より大なる１５５０ｎｍにおける光学有効面積、より望ましくは９０と１００μｍ2の間の１５５０ｎｍにおける光学有効面積と、１０μｍより大である１５５０ｎｍにおける光学モードフィールド直径、望ましくは１０と１１μｍとの間の１５５０ｎｍにおける光学モードフィールド直径と、２０ｄＢより小の１５５０ｎｍにおけるピン配列曲げ損失、より望ましくは１５ｄＢより小の、更により望ましくは１０ｄＢより小のピン配列曲げ損失と、５ｐｓ／ｎｍ−ｋｍより小の強度を有する１３１０ｎｍにおける分散、より望ましくは３ｐｓ／ｎｍ−ｋｍより小の強度を有する１３１０ｎｍにおける分散と、及び、０．１０ｐｓ／ｎｍ2−ｋｍより小の１３１０ｎｍにおける分散スロープを有する。望ましくは、１５５０ｎｍでの減衰は、０．２ｄＢ／ｋｍより小であり、より望ましくは０．１９５ｄＢ／ｋｍより小であり、さらに望ましくは０．１９０ｄＢ／ｋｍより小であり、更に望ましくは０．１８８ｄＢ／ｋｍより小である。望ましくは、コアは、α＜１となるα−分布を有し、より望ましくはαが０．５と１の間にあるα−分布を有する。
【０１１６】
好適実施例の第２セット
表２Ａ及び２Ｂは例３乃至７及び例７Ａ乃至７Ｅの好適実施例の第２セットを示している。図２は、曲線３乃至７における例３乃至７の対応する反射率特性を示している。図２Ａ、２Ｂ及び２Ｃは例７Ａ、７Ｂ乃至７Ｃ、及び７Ｄ乃至７Ｅの対応する反射率特性を各々示している。
【０１１７】
【表２Ａ】
2009510528.tif 000021
【０１１８】
2009510528.tif 000022
【０１１９】
【表２Ｂ】
2009510528.tif 000023
【０１２０】
2009510528.tif 000024
【０１２１】
本明細書に開示された例３乃至７及び例７Ａ乃至７Ｅに示された光ファイバは、１５５０ｎｍにおける９０μｍ2より大なる光学モード有効面積と、少なくとも１７０μｍ2である第１音響−光学有効面積ＡＯＥＡL01を有する第１音響モードＬ01と、少なくとも１７０μｍ2である第２音響−光学有効面積ＡＯＥＡL02を有する第１音響モードＬ02と、を有し、０．４＜ＡＯＥＡL01／ＡＯＥＡL02＜２．５である。好適実施例においては、０．５＜ＡＯＥＡL01／ＡＯＥＡL02＜２、より望ましくは０．６＜ＡＯＥＡL01／ＡＯＥＡL02＜１．５である。ΔCORE（ｒ）は、（図１及び２に「Ｕ２」によって記されている）上方曲線と図１及び２に「Ｌ」によって記されている）下方曲線の間にある。上方曲線は少なくとも２点によって定義される直線である。その２つの点は、ΔCORE（ｒ＝０）＝０．６％である第１上方点とΔCORE（ｒ＝１４．２５μｍ）＝０％である第２上方点を含む。より望ましくは、ΔCORE（ｒ＝０）＝０．５％である第１上方点と半径１１．２５μｍでΔCORE（ｒ＝１１．２５μｍ）＝０％である第２上方点を含む。下方境界曲線は、少なくとも２つの点によって画定された直線である。その２つの点は、ΔCORE（ｒ＝０）＝０．２５％である第１下方点とΔCORE（ｒ＝６μｍ）＝０％である第２下方点を含む。望ましくは、コアは中心線から１μｍの半径まで拡がる第１部分を含む。相対屈折率ΔCORE1（ｒ）は第１部分中において０．２５％より大であり且つ０．５％（上方境界よりも小さい）より小である。好適実施例では、ΔCORE1（ｒ）は第１部分中において０．３％より大であり且つ０．５％（上方境界よりも小さい）より小である。望ましくは、コアは第１部分を囲み且つそれに直接隣接する第２部分を含み、第２部分は２．５μｍの半径に達する。第２部分中のΔCORE2（ｒ）が０．２０％と０．４５％（上方境界よりも小さい）との間ある。好適実施例においては、ΔCORE2（ｒ）はｒ＝１からｒ＝１．５μｍにおいて０．３％より大であり且つ０．４５％（上方境界よりも小さい）より小であり、好適実施例においては、ΔCORE2（ｒ）はｒ＝１．５からｒ＝２．５μｍのすべての半径において０．２％より大であり且つ０．３５％より小である。望ましくは、コアは第２部分を囲み且つ第２部分に直接隣接した４．５μｍの半径に達する第３部分を更に含む。第３部分中のΔCORE3（ｒ）が０．１５％と０．３５％（上方境界よりも小さい）との間ある。好適実施例において、第３部分中のΔCORE3（ｒ）が０．２０％と０．３０％との間ある。好適実施例では、第３部分におけるどんな半径の間のΔCORE3（ｒ）の差の絶対強度は０．１％未満である。好適実施例では、平均ｄΔ／ｄＲは０．１％／ｎｍより小の絶対強度を有し、より望ましくは、ｒ＝２とｒ＝４μｍとの間において０．５％／ｎｍより小である。好適実施例では、平均ｄΔ／ｄＲは０．１％／ｎｍより小の絶対強度を有し、より望ましくは、ｒ＝２．５とｒ＝３．５μｍとの間において０．０５％／ｎｍより小である。望ましくは、（ΔMAX−Δ（３．５））＞０．１％であり、更に望ましくは（ΔMAX−Δ（３．５））＞０．１５％であり、更に望ましくは（ΔMAX−Δ（３．５））＞０．２％であり、（ΔMAX−Δ（３．５））が約０．１％と０．３％の間ある。他の好適実施例においては、（ΔMAX���Δ（３．５））が約０．１５％と０．２５％の間ある。望ましくは、コアは第３部分を囲み且つ第３部分に隣接した６μｍの半径に達する第４部分を更に含む。第４部分中のΔCORE4（ｒ）が０．１０％と０．３０％との間、より好ましくは、０．２０％と０．３０％（上方境界よりも小さい）との間にある。好適実施例において、ｒ＝４．５とｒ＝５μｍとの間において第４部分中のΔCORE4（ｒ）が０．１５％と０．３０％（上方境界よりも小さい）との間ある。好適実施例において、第４部分中のΔCORE4（ｒ）が０．１５％と０．３０％との間あり、より望ましくは、ｒ＝５とｒ＝６μｍとの間において０．２％と０．３０％（上方境界よりも小さい）の間にある。望ましくは、より大きい光学有効面積に対しては、ΔCORE（ｒ＝５．５）＞０．１％であり、より望ましくはΔCORE（ｒ＝５．５）＞０．１５％であり、更に望ましくはΔCORE（ｒ＝５．５）＞０．２％である。望ましくは、より大きい光学有効面積に対しては、ΔCORE（ｒ＝６）＞０．１％であり、より望ましくはΔCORE（ｒ＝６）＞０．０５％である。望ましくは、コアは第４部分を囲み且つ第４部分に直接隣接した９μｍの半径に達する第５部分を更に含み、第５部分のΔCORE5（ｒ）は０．０％と０．２％との間（上方境界よりも小さい）にある。第５部分の少なくとも一部において、ΔCORE5（ｒ）＞０％となる。好適実施例において、第５部分中にΔCORE4（ｒ）が０．００％と０．１５％との間あり、より望ましくは、Δ（ｒ＝５．５μｍ）＞０．１％である。望ましくは、Δ（ｒ＝６μｍ）＞０．１％である。望ましくは、コアの一番外側の半径ｒCOREは、６μｍより大であり、より望ましくは６μｍより大且つ１５μｍより小であり、より望ましくは６μｍより大且つ１２μｍより小である。好適実施例においては、ｒCOREは６μｍと１０μｍとの間である。
【０１２２】
望ましくは、好適実施例では、本明細書に開示された例３乃至７及び７Ａ乃至７Ｅに示された光ファイバは、１５ｐｓ／ｎｍ−ｋｍより大なる１５５０ｎｍでの分散、より望ましくは１５〜２２ｐｓ／ｎｍ−ｋｍである１５５０ｎｍでの分散と、０．０７ｐｓ／ｎｍ2−ｋｍより小なる１５５０ｎｍでの分散での分散スロープ、より望ましくは０．０５と０．０７ｐｓ／ｎｍ2−ｋｍとの間の１５５０ｎｍでの分散スロープと、２７０と３３０ｎｍとの間のカッパと、１３４０ｎｍよりも小なる零分散、より好ましくは１３２０ｎｍよりも小なる零分散、更に好ましくは１２２０と１３２０ｎｍの間にある零分散と、１５５０ｎｍで９０μｍ2より大なる光学有効面積、より望ましくは９５μｍ2より大なる光学有効面積、望ましくは９０μｍ2と１２０μｍ2の間の光学有効面積と、１５５０ｎｍで１０μｍより大なる光学モードフィールド直径、より好ましくは１０μｍと１３μｍとの間にある光学モードフィールド直径、更に好ましくは１０μｍと１２．５μｍとの間にある光学モードフィールド直径と、１５５０ｎｍでの約２０ｄＢより小なるピン配列曲げ損失、より望ましくは１５ｄＢより小なるピン配列曲げ損失、より望ましくは１０ｄＢより小なるピン配列曲げ損失と、５ｐｓ／ｎｍ−ｋｍよりも小なる強度を有する１３１０ｎｍにおける分散、より好ましくは、３ｐｓ／ｎｍ−ｋｍよりも小なる強度を有する１３１０ｎｍにおける分散と、及び、０．１０ｐｓ／ｎｍ2−ｋｍよりも小なる１３１０ｎｍにおける分散スロープを有する。望ましくは、１５５０ｎｍでの減衰は０．２０ｄＢ／ｋｍより小であり、より望ましくは０．１９ｄＢ／ｋｍより小であり、更に望ましくは０．１８７ｄＢ／ｋｍより小である。
【０１２３】
図３は、ファイバ半径に関する反射率の変化、すなわち例１乃至７で表された光ファイバに対するｄΔ／ｄｒを示している。
【０１２４】
望ましくは、本明細書に開示された光ファイバの第１部分における相対屈折率は、減衰及び偏光分散（ＰＭＤ）に悪影響を与え得る密度変化を減少させるために徐々に変化している。したがって、相対屈折率分布のスロープ、ｄΔ／ｄｒ、は第１部分におけるすべての半径に対して望ましくは−０．２０％／μｍより大であり、更に望ましくは、第１部分（ｒ＝０からｒ＝１μｍ）におけるすべての半径に対して−０．１５％／μｍよりも大である。いくつかの実施例では、ΔMAXとΔCORE（ｒ＝１μｍ）との差の絶対強度は、望ましくは０．２％より小であり、より望ましくは０．１５％より小であり、さらに望ましくは、０．１％より小である。曲げを改善し且つ約１３１０ｎｍの波長から離れたゼロ分散波長のシフトを最小にするために、本明細書に開示された光ファイバのコアの第３部分における相対屈折率は、比較的平坦すなわち、比較的一定の値を有している。ｒ＝２．５とｒ＝４．５μｍとの間のいかなる半径間におけるΔ（ｒ）の差の絶対強度は０．１％より小である。望ましくは、平均ｄΔ／ｄｒはｒ＝２とｒ＝４μｍとの間において０．１％より小である。望ましくは、平均ｄΔ／ｄｒはｒ＝２．５とｒ＝３．５μｍとの間において０．０５％より小である。
【０１２５】
ＡＯＥＡL01はＡＯＥＡL02より大であってもよい、又はＡＯＥＡL02がＡＯＥＡL01より大であってもよい、又はＡＯＥＡL01は実質的にＡＯＥＡL02と等しくてもよい。
【０１２６】
好適実施例では、ＡＯＥＡL01及びＡＯＥＡL02はともに４００μｍ2より小である。他の好適実施例では、ＡＯＥＡL01及びＡＯＥＡL02ともに３００μｍ2より小である。
【０１２７】
好適実施例では、０．５＜ＡＯＥＡL01／ＡＯＥＡL02＜２である。他の好適実施例では、０．６＜ＡＯＥＡL01／ＡＯＥＡL02＜１．５である。
【０１２８】
図１と２に示すΔCLAD＝０であるクラッド又はクラッド層は、コアの外周領域を囲み且つこれに直接隣接している。
【０１２９】
例３乃至７及び例７Ａ乃至７Ｅは、内部領域（又は中央領域）と、内部領域を囲み且つ内部領域に直接隣接する外部領域と、を有するコアを有するものとして説明される。望ましくは、コアの外側領域が当該外側領域において正の屈折率を有する。好適実施例では、内部領域を囲み且つ内部領域に直接隣接する外部領域の存在は、所望の波長において又は所望の波長範囲内において、所望の分散値を与えるのに役立つ。望ましくは、コアは中心線から１μｍまでに拡がる第１部分を有し、第１部分は０．２５％より大であり且つ０．６％より小なる相対屈折率を有し、より望ましくは、第１部分は０．２５％より大であり且つ約０．５％より小である。望ましくは、第１部分では、最大値ΔMAX＝Δ1MAXに達した後に、屈折率はスムーズに減少する。いくつかの好適実施例では、第１部分は全体のファイバに対して最大ΔCOREを含む、そして、第１部分における相対屈折率分布は実際上平たん部を含む、そして、第３部分はΔMAXより小なるΔ3MAXを含む、そして、第３部分における相対屈折率分布は実際上平たん部を含む。いくつかの好適実施例では、第３部分のかなりの部分が実質的に平坦な相対屈折率分布ΔCORE3（ｒ）を有する。
【０１３０】
表３は本明細書に開示される光ファイバとして開示された外側真空蒸着（ＯＶＤ）プロセスで作成した例８及び９の特性を示す。
【０１３１】
【表３】
2009510528.tif 000025
【０１３２】
【表４Ａ】
2009510528.tif 000026
【０１３３】
2009510528.tif 000027
【０１３４】
【表４Ｂ】
2009510528.tif 000028
【０１３５】
2009510528.tif 000029
【０１３６】
本明細書に開示された例１０乃至１５と例１５Ａ乃至１５Ｄによって示された光ファイバは、１５５０ｎｍにおいて約８０μｍ2大なる光モード有効面積と、少なくとも１７０μｍ2である第１音響−光学有効面積ＡＯＥＡL01を有する第１音響モードＬ01と、少なくとも１７０μｍ2である第２音響−光学有効面積ＡＯＥＡL02を有する第１音響モードＬ02と、を有し、０．４＜ＡＯＥＡL01／ＡＯＥＡL02＜２．５である。望ましくは、１５５０ｎｍの光学モード有効面積は約８５μｍ2より大であり、より好ましくは、約８５と約１１０μｍ2との間である。いくつかの好適実施例では、１５５０ｎｍの光学モード有効面積は約８５と１００μｍ2との間である。いくつかの好適実施例では、図１０乃至１３に示すように、コアはいわゆる中心線ディップ有する屈折率分布を含んでもよい。中心線ディップは光ファイバの１以上の製造方法の結果として生じてもよい。望ましくは、コアは中心線から１μｍの半径まで拡がる第１部分を含み、第１部分は望ましくは０．７％より小なる最大相対屈折率ΔMAX＝Δ1MAX（パーセント単位）を有し、第１部分は望ましくは０．６％より小なる最大相対屈折率を有し、中心線又はそこから離間したｒΔMAXに生ずる。望ましくは、相対屈折率ΔCORE1（ｒ）はｒΔMAXとｒ＝１μｍとの範囲のすべての半径に対して０．２５％よりも大であり且つ０．７％よりも小である。好適実施例においては、ΔCORE1（ｒ）はｒΔMAXとｒ＝１μｍとの間のすべての半径に対して０．３％より大であり且つ０．６％より小である。望ましくは、コアは第１部分を囲み且つそれに直接隣接する第２部分を含み、第２部分は２．５μｍの半径に達する。第２部分中においてΔCORE2（ｒ）は０．１５％と０．５％との間、より好ましくは０．１５％と０．４５％との間にある。好適実施例においては、ΔCORE2（ｒ）はｒ＝１からｒ＝１．５μｍにおいて０．３％より大であり且つ０．４５％より小であり、好適実施例においては、ΔCORE2（ｒ）はｒ＝１．５からｒ＝２．５μｍにおいて０．２％より大であり且つ０．３５％より小である。望ましくは、コアは第２部分を囲み且つ第２部分に直接隣接した４．５μｍの半径に達する第３部分を更に含む。第３部分中において、ΔCORE3（ｒ）が０．１５％と０．３５％との間ある。好適実施例においては、第３部分中において、ΔCORE3（ｒ）が０．２０％と０．３０％との間ある。望ましくは、ｒ＝４μｍにおいて、ΔCORE3（ｒ）＞０．２％となる。望ましくは、第３部分中において、ΔCORE3（ｒ）が０．１５％と０．３５％との間あり、より望ましくは、０．１５％と０．３％との間ある。好適実施例では、第３部分におけるいかなる半径の間におけるΔCORE3（ｒ）の差の絶対強度は０．１％より小である。他の好適実施例では、第３部分におけるいかなる半径の間におけるΔCORE3（ｒ）の差の絶対強度は０．０５％より小である。好適実施例では、ｒ＝２とｒ＝４μｍとの間において、平均ｄΔ／ｄＲは０．１％／μｍより小なる絶対強度を有する。好適実施例では、ｒ＝２．５とｒ＝３．５μｍとの間において、平均ｄΔ／ｄＲは０．０５％／μｍより小なる絶対強度を有する。望ましくは、（ΔMAX−Δ（３．５））＞０．１％であり、より望ましくは（ΔMAX−Δ（３．５））＞０．１５％であり、更に望ましくは（ΔMAX��Δ（３．５））＞０．２％である。好適実施例においては、（ΔMAX−Δ（３．５））が約０．１％と０．５％の間ある。他の好適実施例においては、（ΔMAX−Δ（３．５））が約０．１５％と０．４％の間ある。他の好適実施例においては、（ΔMAX−Δ（３．５））が約０．２％と０．４％の間ある。望ましくは、コアは第３部分を囲み且つ第３部分に直接隣接した第４部分を更に含む。第４部分は５と１２μｍとの間の半径に広がり、より望ましくは、５と１０μｍとの間の半径に広がる。第４部分中におけるΔCORE4（ｒ）が０％と０．３０％との間にある。好適実施例では、好適実施例において、第４部分中における半径が大きくなるのに対して、ΔCORE4（ｒ）が０．３０％以下の正の最大相対屈折率から０と０．０３％との間にある最小相対屈折率に低下する。望ましくは、クラッドが第４部分を包囲し且つ第４部分に直接隣接している。望ましくは、ｒCORE＞５μｍにおいて、より望ましくは５と１２μｍとの間、更により望ましくは５と１０μｍとの間において、コアが終端し且つクラッド層が始まる。
【０１３７】
望ましくは、好適実施例では、本明細書に開示された例１０−１５及び１５Ａ−１５Ｄに示された光ファイバは、１５ｐｓ／ｎｍ−ｋｍより大なる１５５０ｎｍでの分散、より望ましくは１５と２２ｐｓ／ｎｍ−ｋｍの間にある１５５０ｎｍでの分散、より望ましくは１６と２１ｐｓ／ｎｍ−ｋｍの間にある１５５０ｎｍでの分散を有し、０．０７ｐｓ／ｎｍ2−ｋｍより小なる１５５０ｎｍでの分散での分散スロープ、より望ましくは０．０５と０．０７ｐｓ／ｎｍ2−ｋｍとの間にある１５５０ｎｍでの分散スロープを有し、２７０と３３０ｎｍとの間におけるカッパを有し、１３４０ｎｍよりも小なる零分散、より好ましくは１３２０ｎｍよりも小なる零分散、更に好ましくは１２９０と１３２０ｎｍとの間にある零分散を有し、１５５０ｎｍにおいて８０μｍ2より大なる光学有効面積、より望ましくは８５μｍ2より大なる光学有効面積、望ましくは８５μｍ2と１１０μｍ2の間の光学有効面積を有し、１５５０ｎｍで１０μｍより大なる光学モードフィールド直径、より好ましくは１０μｍと１３μｍとの間にある光学モードフィールド直径、更に好ましくは１０μｍと１２μｍとの間にある光学モードフィールド直径を有し、１５５０ｎｍでの約２０ｄＢより小なるピン配列曲げ損失、より望ましくは１５ｄＢより小なるピン配列曲げ損失、より望ましくは１０ｄＢより小なるピン配列曲げ損失を有し、１３１０ｎｍにおける５ｐｓ／ｎｍ−ｋｍよりも小なる強度を有する分散、より好ましくは、３ｐｓ／ｎｍ−ｋｍよりも小なる強度を有する分散を有し、且つ１３１０ｎｍにおいて０．１０ｐｓ／ｎｍ2−ｋｍよりも小なる分散スロープを有する。望ましくは、１５５０ｎｍでの減衰は０．２０ｄＢ／ｋｍより小であり、より望ましくは０．１９５ｄＢ／ｋｍより小であり、更に望ましくは０．１９０ｄＢ／ｋｍより小であり、更に望ましくは０．１８５ｄＢ／ｋｍより小である。
【０１３８】
望ましくは、曲げを改善し且つ約１３１０ｎｍの波長から離れたゼロ分散波長のシフトを最小にするために、本明細書に開示された光ファイバのコアの第３部分における相対屈折率は、比較的平坦すなわち、比較的一定な値を有するようになっている。望ましくは、ｒ＝２．５とｒ＝４．５の間におけるΔ（ｒ）の差の絶対強度は０．１％より小である。望ましくは、平均ｄΔ／ｄｒは、少なくとも０．５μｍの半径距離及びｒ＝２とｒ＝４μｍとの間において０．１％／μｍより小である。望ましくは、ｄΔ／ｄｒは、ｒ＝２．５とｒ＝３．５μｍとの間において０．０５％／μｍより小である絶対強度を有する。
【０１３９】
ＡＯＥＡL01はＡＯＥＡL02より大であってもよい、又はＡＯＥＡL02がＡＯＥＡL01より大であってもよい、又はＡＯＥＡL01は実質的にＡＯＥＡL02と等しくてもよい。
【０１４０】
好適実施例では、ＡＯＥＡL01及びＡＯＥＡL02はともに４００μｍ2より小である。他の好適実施例では、ＡＯＥＡL01及びＡＯＥＡL02ともに３００μｍ2より小である。
【０１４１】
好適実施例では、０．５＜ＡＯＥＡL01／ＡＯＥＡL02＜２である。他の好適実施例では、０．６＜ＡＯＥＡL01／ＡＯＥＡL02＜１．５である。
【０１４２】
図６乃至１１に示すΔCLAD＝０であるクラッド又はクラッド層はｒCOREにおけるコアの外周領域を囲み且つこれに直接隣接している。
【０１４３】
例１０乃至１５及び例１５Ａ乃至１５Ｄは、内部領域（又は中央領域）と内部領域を囲み且つそれに直接隣接する外部領域を有するコアを有するものとして説明される。望ましくは、コアの外側領域が正の屈折率を有する。好適実施例では、内部領域を囲み且つ内部領域に直接隣接する外部領域の存在は、所望の波長において、又は所望の波長範囲内で所望の分散値を与えるのに役立つ。望ましくは、コアは中心線から１μｍまでに拡がる第１部分を有し、第１部分は０．２５％より大であり且つ０．７％より小なる最大相対屈折率を有する。図１０乃至１３に示すカーブ１０乃至１３は、１つ以上の光ファイバ製造方法の結果として生ずる「中心線ディップ」を示している。中心線ディップは０．１％と０．３％との間にある最小相対屈折率を有するものとして示されており、中心線ディップは最大屈折率よりも小なる他の値を想定しているが、第１部分では、最大値ΔMAXに達した後に、相対屈折率はスムーズに減少する。望ましくは、第１部分はファイバ全体に対して最大ΔCOREを含む。望ましくは、第３部分は、ΔMAXより小なる（且つΔ1MAXより小なる）Δ3MAXを含む、そして、第３部分における相対屈折率分布は実際上平たん部を含む。より望ましくは、第３部分のかなりの部分（例えば、１μｍより大なる半径幅）が実質的に平坦な相対屈折率分布ΔCORE3（ｒ）を有する。
【０１４４】
好適実施例の第４セット
表５Ａ及び５Ｂは好適実施例、例１６から２０及び例２０Ｃ乃至２０Ｆの第４セットを示している。図１２乃至１５及び図１６乃至２０は、曲線１６乃至２０における例１６乃至２０の対応する屈折率分布を示している。図１５Ａ乃至１５Ｆは、曲線２０Ａ乃至２０Ｆにおける例２０Ａ乃至２０Ｆの対応する屈折率分布を示している。
【０１４５】
【表５Ａ】
2009510528.tif 000030
【０１４６】
2009510528.tif 000031
【０１４７】
【表５Ｂ】
2009510528.tif 000032
【０１４８】
2009510528.tif 000033
【０１４９】
好適実施例の第４セットにおいて、別の好適実施例が図１５Ａに示されている。図１５Ａは曲線２０Ａにける例２０Ａの相対屈折率を示している。光ファイバは、１３１０ｎｍにおける２．０６ｐｓ／ｎｍ−ｋｍの分散と、１５５０ｎｍにおける１９．７ｐｓ／ｎｍ−ｋｍの分散と、０．０６１ｐｓ／ｎｍ2−ｋｍの１５５０ｎｍの分散スロープと、３２３ｎｍのカッパと、１５５０ｎｍ（ＭＦＤ１５５０）におけるμｍのモードフィールド直径と、１５５０ｎｍでの０．１９３ｄＢ／ｋｍの減衰と、１５５０ｎｍでの７．２ｄＢのピン配列と、１５７８ｎｍのＬＰｌ１カットオフ（理論）と、１２８７ｎｍのゼロ分散波長と、１５５０ｎｍでの１１１．９μｍ2のＡｅｆｆと、３．７５μｍ2のＡＯＥＡL01と、３４９μｍ2のＡＯＥＡL02と、３４９μｍ2のＡＯＥＡMINと、１．０７の比ＡＯＥＡL01／ＡＯＥＡL02と、０、０．５、１、１．５、２、２．５、３、３．５、４、４．５、５、５．５、６、及び６．５の各々の半径における０．５０、０．４３、０．３６、０．３０、０．２５、０．２２、０．２２、０．２２、０．３５、０．３７、０．３７、０．０４、０、及び０％の相対屈折率差Δと、０．１４％のΔMAX−Δ（ｒ＝１）と、０．５０％のΔMAXと０μｍのｒΔMAXと、及び５．７μｍのｒCOREとを有する。
【０１５０】
好適実施例の第４セットにおいて、別の好適実施例が図１５Ａに示されている。図１５Ａは曲線２０Ｂにける例２０Ｂの相対屈折率を示している。光ファイバは、１３１０ｎｍでの−０．６４ｐｓ／ｎｍ−ｋｍの分散と、１３１０ｎｍでの０．０８８９ｐｓ／ｎｍ2−ｋｍの分散スロープと、１５５０ｎｍでの１６．６ｐｓ／ｎｍ−ｋｍの分散と、１５５０ｎｍでの０．０５９６ｐｓ／ｎｍｋｍの分散スロープと、２７９ｎｍのカッパと、１６２５ｎｍでの２０．９ｐｓ／ｎｍ−ｋｍの分散と、１５５０ｎｍ（ＭＦＤ１５５０）での１０．６５μｍのモードフィールド直径と、１１９６μｍのケーブルカットオフと、１３８０ｎｍでの０．２９３ｄＢ／ｋｍの減衰と、１５５０ｎｍでの０．１９１ｄＢ／ｋｍの減衰と、１５５０ｎｍでの１１．４ｄＢのピン配列と、１５５０ｎｍでの０．７３ｄＢの横荷重減衰と、１３３３ｎｍのＬＰ１１カットオフ（理論）  と、１３１７ｎｍのゼロ分散波長と、１５５０ｎｍでの８６．８μｍ2のＡeffと、２１６μｍ2のＡＯＥＡL01と、２００μｍ2のＡＯＥＡL02と、２００μｍ2のＡＯＥＡMINと、１．０８の比ＡＯＥＡL01／ＡＯＥＡL02と、０、０．５、１、１．５、２、２．５、３、３．５、４、４．５、５、５．５、６、６．５、７、７．５、及び８μｍの各々の半径における０．４０、０．５４、０．４５、０．３２、０．２３、０．２３、０．３６、０．３８、０．３０、０．０６、０．０３、０．０２、０．０１、０．０１、０．０１、０．０１、及び０．０１％の相対屈折率差Δと、０．０９％のΔMAX−Δ（ｒ＝１）と、０．５４％のΔMAXと、
０．４３μｍのｒΔMAXと、８．２μｍのｒCOREと、を有する。実施例２０Ｂは、ＯＶＤプロセスを用いることによって製造される。約１０．４５ｄＢｍの絶対ＳＢＳ閾値が５０ｋｍファイバ長に対して得られ、同様の長さを有するコーニング社により製造されたＳＭＦ−２８R若しくはＳＭＦ−２８ｅR光ファイバによりも約３．６５ｄＢのＳＢＳ閾値改善が得られた。
【０１５１】
曲線２０Ｇの例２０Ｇの屈折率分布を示す図１５Ｅに、第４セットの好適実施例における別の好適実施例を示す。実施例２０Ｇは例２０Ｃと同様の光学特性を示した。例２０Ｇの光ファイバの測定値は、１３１０ｎｍでの０．３３４ｄＢ／ｋｍの減衰、１３８０ｎｍでの０．３１０ｄＢ／ｋｍの減衰、１５５０ｎｍでの０．１９２ｄＢ／ｋｍの減衰、１３１０ｎｍにおける９．１４μｍ2のＭＦＤ、１１８０ｎｍのケーブルカットオフ、１３１７ｎｍにおける零分散、零分散における０．０８８４ｐｓ／ｎｍ2−ｋｍの分散スロープ、
５ｍのサンプルに対する２０ｍｍの直径主軸付近における５回転に対する１．２７ｄＢ／ｍのマクロベント損失、５ｍのサンプルに対する０．５５ｄＢ／ｍの横荷重マイクロベンド損失、約１１．０ｄＢｍの絶対ＳＢＳ閾値が得られ、同様の長さを有するコーニング社により製造されたＳＭＦ−２８R若しくはＳＭＦ−２８ｅR光ファイバによりも約４．２ｄＢのＳＢＳ閾値改善が得られた。例２０Ｇは、ｒ＝０における０．６４％のΔMAX（＝Δ1MAX）及びｒ＝３．６における０．４９％のΔ3MAXを有する。
【０１５２】
好適実施例の第４セットにおける別の好適実施例を図１５Ｆに示す。図１５Ｆは、ＯＣＶ法を用いて製造された曲線２０Ｈにおける例２０Ｈの屈折率分布を示している。例２０Ｈは例２０Ｄと同様の光学特性を示した。例２０Ｈの光ファイバの測定値は、１３１０ｎｍでの０．３３５ｄＢ／ｋｍの減衰、１３８０ｎｍでの０．３２０ｄＢ／ｋｍの減衰、１５５０ｎｍでの０．１９５ｄＢ／ｋｍの減衰、１３１０ｎｍでの９．１０μｍ2のＭＦＤ、１１８５ｎｍのケーブルカットオフ、１３１４ｎｍでの零分散、
零分散における０．０８７８ｐｓ／ｎｍ2−ｋｍの分散スロープ、５ｍのサンプルに対する２０ｍｍの直径主軸付近における５回転に対する３．２４ｄＢ／ｍのマクロベント損失、５ｍのサンプルに対する０．５３ｄＢ／ｍの横荷重マイクロベンド損失、１１．０ｄＢｍの絶対ＳＢＳ閾値、同様の長さを有するコーニング社により製造されたＳＭＦ−２８R若しくはＳＭＦ−２８ｅR光ファイバに対して約４．２ｄＢのＳＢＳ閾値改善が得られた。例２０Ｈは、ｒ＝０．４μｍにおける０．５６％のΔMAX（＝Δ1MAX）及びｒ＝３．６における０．５１％のΔ3MAXを有する。
【０１５３】
本明細書に開示された例１６−２０及び２０Ａ−２０Ｈに示された光ファイバは、１５５０ｎｍにおける８０μｍ2より大なる光学モード有効面積、少なくとも１７０μｍ2である第１音響−光学有効面積ＡＯＥＡL01を有する第１音響モードＬ01、少なくとも１７０μｍ2である第２音響−光学有効面積ＡＯＥＡL02を有する第１音響モードＬ02を有し、０．４＜ＡＯＥＡL01／ＡＯＥＡL02＜２．５である。望ましくは、１５５０ｎｍにおける光学モード有効面積は８０μｍ2より大であり、更に望ましくは８０と１００μｍ2との間にある。いくつかの好適実施例では、１５５０ｎｍにおける光学モード有効面積は８０と１００μｍ2との間にある。他の好適実施例においては、１５５０ｎｍにおける光学モード有効面積は８０と９５μｍ2との間にある。図１２、１３、１５Ｂ、１５Ｃ、１５Ｅ及びｌ５Ｆ等のいくつかの好適実施例では、コアは１つ以上の光ファイバ生産技術の結果として生じ得るいわゆる中心線ディップ有する相対屈折率分布を含んでもよい。しかしながら、本明細書に開示された屈折率分布の何れの中心線ディップはオプションである。望ましくは、コアは中心線から１μｍの半径まで拡がり且つｒΔMAXにおいて０．７％より小である、より好ましくは０．６％より小である最大相対屈折率ΔMAX＝Δ1MAX（パーセント単位）を有する第１部分を含む。望ましくは、相対屈折率ΔCORE1（ｒ）はｒΔMAXとｒ＝１μｍとの間のすべての半径に対して０．２５％より大であり且つ０．７％より小である。好適実施例では、相対屈折率ΔCORE1（ｒ）はｒΔMAXとｒ＝１μｍとの間のすべての半径に対して０．３％より大であり且つ０．６％より小である。望ましくは、コアは第１部分を囲み且つ第１部分に直接隣接する第２部分を含み、第２部分は２．５μｍの半径に達する。第２部分中において、ΔCORE2（ｒ）が０．１５％と０．５％との間、より望ましくは０．１５％と０．４５％との間ある。好適実施例では、ΔCORE2（ｒ）はｒ＝１からｒ＝１．５において０．３％より大であり且つ０．４５％より小であり、好適実施例においては、ΔCORE2（ｒ）はｒ＝１．５からｒ＝２．５において約０．１％より大であり且つ約０．３５％より小である。第２部分は、０．３％より小である最小相対屈折率Δ2MIN（パーセント単位）、より望ましくは０．２５％より小なるΔ2MINを含む。望ましくは、（Δ1MAX−Δ2MIN）＞０．２５％である。好適実施例では、Δ1MAXとΔ2MINとの差（Δ1MAX−Δ2MIN）は０．３％より大である。他の好適実施例では、（Δ1MAX−Δ2MIN）＞０．３５％である。いくつかの好適実施例では、（Δ1MAX−Δ2MIN）は約０．３％と約０．５％との間にある。他の好適実施例では、（Δ1MAX−Δ2MIN）は０．３％と０．４％との間にある。望ましくは、コアは第２部分を囲み且つそれに隣接した４．５μｍの半径に達する第３部分を更に含む。好適実施例では、ｒ＝４μｍにおいて、ΔCORE3（ｒ）＞０．２％となる。第３部分はΔ2MIN  よりも大であり且つΔ1MAXよりも小である最大屈折率Δ3MAX（パーセント単位）を有する。望ましくは、Δ3MAXとΔ2MINのとの差（Δ3MAX−Δ2MIN）は０．１０％より大である。いくつかの好適実施例においては、（Δ3MAX−Δ2MIN）は約０．１％と０．３％との間にある。他の好適実施例においては、（Δ3MAX−Δ2MAX）は約０．１％と０．２％との間にあ���。他の好適実施例においては、（Δ3MAX−Δ2MIN）は約０．２％と０．３％との間にある。好適実施例の１つのサブセットには、（Δ1MAX−Δ2MIN）が約０．３％と０．４％との間にあり、  （Δ3MAX−Δ2MIN）が約０．１％と０．２％との間にある。好適実施例の別のサブセットには、（Δ1MAX−Δ2MIN）が約０．３％と０．４％の間ある、そして、（Δ1MAX−Δ2MIN）が約０．２％と０．３％の間ある。望ましくは、ΔCORE3（ｒ）は０％と０．６％との間にあり、より望ましくは０％と０．５５％との間にあり、より望ましくは０％と０．５％との間にある。いくつかの好適実施例では、第３部分におけるΔCORE3（ｒ）は０％と０．５％との間にある。望ましくは、コアは第３部分を囲み且つ第３部分に直接隣接した４．５と１２μｍとの間の半径、より望ましくは４．５と１０μｍとの間の半径に達する第４部分を更に含む。第４部分中のΔCORE4（ｒ）が０％と０．４％との間にあり、好適実施例にいては、半径が増大するにれ、０．４０％以下の正の最大相対屈折率から０と０．０３％との間にある最小相対屈折率に低下する。望ましくは、相対屈折率は、６μｍと２５μｍとの間のすべての半径に対して０．０３％より小である。望ましくは、クラッドは、第４部分を囲み且つ第４部分に直接隣接している。望ましくは、ｒCORE＞４．５μｍにおいて、より望ましくは４．５と１２μｍとの間、更により望ましくは５と１０μｍとの間において、コアが終端し且つクラッド層が始まる。
【０１５４】
好適実施例では、本明細書に開示された例１６乃至２０と例２０Ａ乃至２０Ｈによって示された光ファイバは、
１５５０ｎｍにおいて、１５ｐｓ／ｎｍ−ｋｍの、より望ましくは１５〜２２ｐｓ／ｎｍ−ｋｍ、さらに望ましくは１６と２１ｐｓ／ｎｍ−ｋｍとの間の分散を有し、１５５０ｎｍにおいて、０．０７ｐｓ／ｎｍ2−ｋｍの、より望ましくは０．０５と０．０７ｐｓ／ｎｍ2−ｋｍとの間の分散スロープを有し、２７０から３３０ｎｍのカッパを有し、１３４０ｎｍより小である零分散、より望ましくは１３２０ｎｍより小である零分散、より望ましくは１２７０と１３２０ｎｍの間にある零分散を有し、１５５０ｎｍで８０μｍ2より大なる光学有効面積、より望ましくは８５μｍ2より大なる光学有効面積、望ましくは８５μｍ2と１１０μｍ2の間の光学有効面積を有し、１５５０ｎｍで１０μｍより大である光学モードフィールド直径、より好ましくは１０μｍと１３μｍとの間にある光学モードフィールド直径、更に好ましくは１０μｍと１２μｍとの間にある光学モードフィールド直径を有し、１５５０ｎｍでの２０ｄＢより小なるピン配列曲げ損失、より望ましくは１５ｄＢより小なるピン配列曲げ損失、より望ましくは１０ｄＢより小なるピン配列曲げ損失を有し、
５ｐｓ／ｎｍ−ｋｍよりも小なる強度を有する１３１０ｎｍにおける分散、より好ましくは、３ｐｓ／ｎｍ−ｋｍよりも小なる強度を有する１３１０ｎｍにおける分散を有し、そして、１３１０ｎｍにおいて０．１０ｐｓ／ｎｍ2−ｋｍより小の分散スロープを有する。望ましくは横荷重の損失は１ｄＢ／ｍより小、より望ましくは０．７ｄＢ／ｍより小である。望ましくは、２０ｍｍマクロベント損失は５ｄＢ／ｍより小、より望ましくは、２ｄＢ／ｍより小である。
【０１５５】
好適実施例では、コアの第３部分においてΔ3MAXを含む相対屈折率の部分は比較的平坦であり、比較的一定な値を有する。望ましくは、ｒ＝３．５μｍとｒ＝４μｍとの間にある半径における差Δ（ｒ）の絶対強度は、望ましくは０．１％より小であり、より望ましくは０．０５％より小である。望ましくは、Δ2MINを含む相対屈折率の部分は比較的平坦であり、比較的一定値内にある。望ましくは、平均ｄΔ／ｄｒはｒ＝２とｒ＝３μｍとの間において０．０５％より小である。
【０１５６】
ＡＯＥＡL01はＡＯＥＡL02より大であってもよい、又はＡＯＥＡL02がＡＯＥＡL01より大であってもよい、又はＡＯＥＡL01は実質的にＡＯＥＡL02と等しくてもよい。
【０１５７】
好適実施例では、ＡＯＥＡL01及びＡＯＥＡL02はともに４００μｍ2より小である。他の好適実施例では、ＡＯＥＡL01及びＡＯＥＡL02はともに３００μｍ2より小である。
【０１５８】
好適実施例では、０．５＜ＡＯＥＡL01／ＡＯＥＡL02＜２である。好適実施例では、０．６＜ＡＯＥＡL01／ＡＯＥＡL02＜１．５である
図１２乃至１５及び図１５Ａ乃至１５Ｆに示すΔCLAD＝０であるクラッド又はクラッド層はｒCOREでのコアの外周領域を囲み且つ外周領域に直接隣接している。
【０１５９】
例１６乃至２０及び例２０Ａ乃至２０Ｈについて、内部領域（又は中央領域）と、内部領域を囲み且つ直接隣接する中間領域（又は堀部領域）と、中間領域を囲み且つ直接隣接する外部領域（又はリング領域）を含むコアを有するものとして説明する。コアの屈折率は、あらゆる点で、望ましくは、正である。望ましくは、内部領域は全体のファイバに対してΔCORE（例えば、Δ1MAX）を含み、中間領域はΔ2MINを含み、外側領域はΔ3MAXを含む。尚、Δ1MAX＞Δ3MAX＞Δ2MIN＞０である。望ましくは、第１部分における相対屈折率分布は実質的に平たんな部分を含む。第３部分はΔ1MAXより小なるΔ3MAXを含む。望ましくは、第３部分における相対屈折率分布は実質的平たん部を含み、より望ましくは、第３部分のかなりの部分は、実質的に平坦な相対屈折率分布ΔCORE3（ｒ）を有する。
【０１６０】
好適実施例の１つのサブセットでは、本明細書に開示された光ファイバは、内部領域、又は中央コア領域と、内部領域を囲み且つ内部領域に直接隣接した中間領域、又は堀部領域と、中間領域を囲み且つ中間領域に直接隣接した外部領域、又はリング領域と、を含み、１５５０ｎｍにおける光学有効面積は８０μｍ2より大であり、より望ましくは８０μｍ2と９０μｍ2との間にあり、１５５０ｎｍにおける分散は望ましくは１６ｐｓ／ｎｍ−ｋｍより大であり、より望ましくは１６と１９ｐｓ／ｎｍ−ｋｍとの間にあり、ゼロ分散波長は望ましくは１３２０ｎｍより小であり、より望ましくは１２７０と１３２０ｎｍとの間にあり、そして、１５５０ｎｍにおける分散スロープは望ましくは０．０７ｐｓ／ｎｍ2−ｋｍより小である。望ましくは、クラッド（Δ＝０％）は、外側領域の外周を囲み且つ外側領域に直接隣接している。
【０１６１】
表６は、外部真空蒸着（ＯＶＤ）処理により製造された本明細書に開示される光ファイバ、例２１乃至２３の特性を示している。
【０１６２】
【表６】
2009510528.tif 000034
【０１６３】
例２１乃至２３の相対屈折率分布は図１２の曲線１６及び１７で示されたように、例１６及び１７で説明した分布と同様であった。
【０１６４】
好適実施例の第５セット
図１６は曲線２４における例２４の対応する屈折率分布による第５セットの好適実施例を概略的に示している。例２４の光ファイバは、１３１０ｎｍにおける０．０７ｐｓ／ｎｍ−ｋｍの分散と、１３１０ｎｍにおける０．０８７７ｐｓ／ｎｍ2−ｋｍの分散スロープと、１５５０ｎｍにおける１７．０ｐｓ／ｎｍ−ｋｍの分散と、１５５０ｎｍにおける０．０５８ｐｓ／ｎｍ2−ｋｍの分散スロープと、２９３ｎｍのカッパと、１６２５ｎｍにおける２１．２ｐｓ／ｎｍ−ｋｍの分散と、１５５０ｎｍ（ＭＦＤ１５５０）における１０．４０μｍのモードフィールド直径と、１５５０ｎｍにおける０．１９８ｄＢ／ｋｍの減衰と、１５５０ｎｍにおける８．２ｄＢのピン配列と、１５５０ｎｍにおける０．５ｄＢの横荷重損失と、１３４４ｎｍのＬＰｌ１カットオフ（理論）と、１３１２ｎｍのゼロ分散波長と、１５５０ｎｍにおける８３．５μｍ2のＡｅｆｆと、２０２μｍ2のＡＯＥＡL01と、２８３μｍ2のＡＯＥＡL02と、２０２μｍ2のＡＯＥＡMINと、０．７１の比ＡＯＥＡL01／ＡＯＥＡL02と、１０．３ｄＢｍの絶対ＳＢＳ閾値と、同様の長さを有するＳＭＦ−２８R若しくはＳＭＦ−２８ｅR光ファイバに対する約３．６５ｄＢのＳＢＳ閾値改善と、０、０．５、１、１．５、２、２．５、３、３．５、４、及び４．５の半径における０．２４、０．５０、０．４１、０．３４、０．２８、０．２６、０．２６、０．４８、０．４３、及び０．００％の相対屈折率差Δと、０．１０％のΔMAX−Δ（ｒ＝１）と、０．５１％のΔMAXと、３．７２５μｍのｒΔMAXと、４．５μｍのｒCOREと、を有する。例２４は約ｒ＝０．４５μｍで０．５１％のΔ1MAX、０．２６％のΔ2MIN、約ｒ3MAX＝３．７μｍで０．５１％のΔMAX＝Δ3MAX、０．２５％のΔ1MAX−Δ2MIN、０．２５％のΔ3MAX−Δ2MIN、０％の｜Δ1MAX−Δ3MAX｜を有する。
【０１６５】
例２４によって示された光ファイバは、１５５０ｎｍにおける８０μｍ2より大なる光学モード有効面積と、少なくとも１７０μｍ2である第１音響−光学有効面積ＡＯＥＡL01を有する第１音響モードＬ01と、少なくとも１７０μｍ2である第２音響−光学有効面積ＡＯＥＡL02を有する第１音響モードＬ02と、を有し、０．４＜ＡＯＥＡL01／ＡＯＥＡL02＜２．５である。望ましくは、１５５０ｎｍにおける光学モード有効面積は約８０μｍ2より大であり、より望ましくは８０と１００μｍ2との間にある。いくつかの好適実施例では、１５５０ｎｍにおける光学モード有効面積は８０と９０μｍ2との間にある。他の好適実施例では、１５５０ｎｍにおける光学モード有効面積は８０と８５μｍ2との間にある。いくつかの好適実施例では、図１６に示されているように、コアは光ファイバの１以上の製造技術の結果として生じるいわゆる中心線ディップ有する屈折率分布を含んでもよい。しかしながら、本明細書に開示された屈折率分布のいずれの中心線ディップはオプションである。望ましくは、コアは中心線から１μｍまでに拡がる第１部分を有し、第１部分は、０と１μｍとの間におけるｒΔ1MAXにおいて、０．７％より小なる最大相対屈折率Δ1MAX（パーセント単位）、より望ましくは０．６％より小なる最大相対屈折率Δ1MAXを有する。望ましくは、相対屈折率ΔCORE1（ｒ）は、ｒΔMAXとｒ＝１μｍとの間のすべての半径において０．１５％より大であり且つ０．７％よりも小である。好適実施例においては、相対屈折率ΔCORE1（ｒ）は、ｒΔMAXとｒ＝１μｍとの間のすべての半径において０．３％より大であり且つ０．６％よりも小である。望ましくは、コアは第１部分を囲み且つ第１部分に直接隣接する第２部分を含み、第２部分は２．５μｍの半径に達する。第２部分中のΔCORE2（ｒ）が０．１５％と０．５％との間あり、より望ましくは、０．１５％と０．４５％との間ある。好適実施例においては、ΔCORE2（ｒ）はｒ＝１からｒ＝１．５μｍにおいて０．３％より大であり０．４５％より小であり、好適実施例においては、ΔCORE2（ｒ）はｒ＝１．５からｒ＝２．５μｍにおいて０．１％より大であり０．３５％より小である。第２部分は、望ましくは０．３％より小、より望ましくは０．２５％より小である最小相対屈折率Δ2MIN（パーセント単位）を含む。好適実施例では、Δ1MAXとΔ2MINとの差、すなわち（Δ1MAX−Δ2MIN）は０．１％より大であり、より望ましくは０．２％より大である。他の好適実施例では、（Δ1MAX−Δ2MIN）＞０．３５％である。望ましくは、コアは第２部分を囲み且つ第２部分に直接隣接した４．５μｍの半径に達する第３部分を更に含む。ｒ＝４μｍにおいて、ΔCORE3＞０．２％，であり、より望ましくは、ΔCORE3＞０．３％である。第３部分は、Δ2MINより大であり且つΔ1MAXにほぼ等しい最大相対屈折率Δ3MAX（パーセント単位）を含む。望ましくは、Δ1MAX及びΔ3MAXの間の差の絶対強度は０．１％より小であり、より望ましくは０．０５％より小である。望ましくは、Δ3MAXとΔ2MINの間の差（Δ3MAX−Δ2MIN）は０．１％より大であり、より望ましくは０．２％より大である。好適実施例では、（Δ1MAX−Δ2MIN）＞０．２％であり、（Δ3MAX−Δ2MIN）＞０．２％である。好適実施例のサブセットには、（Δ1MAX−Δ2MIN）が０．２％と０．３％との間あり、（Δ3MAX−Δ2MIN）が０．２％と０．３％との間ある。望ましくは、ΔCORE3（ｒ）は０％と０．６％との間ある。望ましくは、コアは第３部分を囲み且つ第３部分に直接隣接した４．５と１２μｍとの間の半径、より望ましくは、４．５と１０μｍとの間の半径に達する第４部分を更に含む。第４部分は、相対屈折率が減少するいわゆる拡散テールを含んでもよい。図１６の例は無視できる程度の拡散テール有するとものとして描かれている。第４部分中のΔCORE4（ｒ）が０％と０．４％との間にある。好適実施例では、半径が大きくなるのに対して、ΔCORE4（ｒ）が０．１％以下の正の最大相対屈折率から０と０．０３％との間にある最小相対屈折率に低下する。望ましくは、相対屈折率は６μｍと２５μｍとの間のすべての半径に対して０．０３％より小である。望ましくは、クラッドは、第４部分を囲み且つ第４部分に直接隣接している。望ましくは、ｒCORE＞４μｍにおいて、より望ましくは４．５と１２μｍとの間、更により望ましくは５と１０μｍとの間において、コアが終端し且つクラッド層が始まる。
【０１６６】
好適実施例では、本明細書に開示された例２４によって示された光ファイバは、１５５０ｎｍにおける１５ｐｓ／ｎｍ−ｋｍの、より望ましくは１５と２２ｐｓ／ｎｍ−ｋｍとの間の、さらに望ましくは１６と２１ｐｓ／ｎｍ−ｋｍとの間にある分散を有し、１５５０ｎｍにおける０．０７ｐｓ／ｎｒｎ２ｋｍの、より望ましくは０．０５と０．０７ｐｓ／ｎｍ2−ｋｍとの間の分散スロープを有し、２７０から３３０ｎｍのカッパを有し、１３４０ｎｍより小の、より望ましくは１３２０ｎｍより小の、さらに望ましくは１２７０と１３２０ｎｍの間の零分散、１５５０ｎｍで８０μｍ2より大なる光学有効面積、より望ましくは８０μｍ2と１００μｍ2の間の光学有効面積、さらに望ましくは８０μｍ2と９０μｍ2の間の光学有効面積を有し、１５５０ｎｍで１０μｍより大なる光学モードフィールド直径、より好ましくは１０μｍと１３μｍとの間にある光学モードフィールド直径、更に好ましくは１０μｍと１２μｍとの間にある光学モードフィールド直径を有し、１５５０ｎｍでの２０ｄＢより小なるピン配列曲げ損失、より望ましくは１５ｄＢより小なるピン配列曲げ損失、より望ましくは１０ｄＢより小なるピン配列曲げ損失を有し、５ｐｓ／ｎｍ−ｋｍよりも小なる強度を有する１３１０ｎｍにおける分散、より好ましくは、３ｐｓ／ｎｍ−ｋｍよりも小なる強度を有する１３１０ｎｍにおける分散を有し、及び、０．１０ｐｓ／ｎｍ2−ｋｍよりも小なる１３１０ｎｍにおける分散スロープを有する。横荷重の損失は望ましくは、１ｄＢ／ｍより小であり、より望ましくは０．７ｄＢ／ｍより小である。
【０１６７】
望ましくは、コアの第３部分においてΔ3MAXを含む相対屈折率の部分は比較的平坦である、すなわち、比較的一定の値を有する。望ましくは、ｒ＝３．５μｍとｒ＝４μｍとの間の半径におけるΔ（ｒ）の差の絶対強度は０．１％より小、より望ましくは、０．０５％より小である。望ましくは、Δ2MINを含む相対屈折率の部分は比較的平坦である、すなわち、比較的一定の値を有する。望ましくは、望ましくは、平均ｄΔ／ｄｒはｒ＝２とｒ＝３μｍとの間において０．０５％より小である。
【０１６８】
ＡＯＥＡL01はＡＯＥＡL02より大であってもよい、又はＡＯＥＡL02がＡＯＥＡL01より大であってもよい、又はＡＯＥＡL01は実質的にＡＯＥＡL02と等しくてもよい。
【０１６９】
好適実施例では、ＡＯＥＡL01及びＡＯＥＡL02はともに４００μｍ2より小である。他の好適実施例では、ＡＯＥＡL01及びＡＯＥＡL02はともに３００μｍ2より小である。
【０１７０】
好適実施例では、０．５＜ＡＯＥＡL01／ＡＯＥＡL02＜２である。他の好適実施例では、０．６＜ＡＯＥＡL01／ＡＯＥＡL02＜１．５である。
【０１７１】
図１６に示すΔCLAD＝０であるクラッド又はクラッド層は半径ｒCOREにおけるコアの外側領域を囲み且つコアの外側領域に直接隣接している。
【０１７２】
例２４について、内部領域（又は中央領域）と、内部領域を囲み且つ内部領域に直接隣接する中間領域（又は堀部領域）と、中間領域を囲み且つ間領域に直接隣接する外側領域（又はリング領域）を含むコアを有するものとして説明する。コアの屈折率は、コア内において、望ましくは、正である。望ましくは、内部領域か外側領域の一方が、ファイバ全体に対して、最大ΔCORE（すなわち、ΔMAX＝Δ1MAX又はΔMAX＝Δ3MAX）を含み、中間領域がΔ2MINを含む。いくつかの好適実施例では、Δ1MAX＞Δ3MAXであり、他の好適実施例では、Δ3MAX＞Δ1MAXである。他の好適実施例では、Δ1MAX〜Δ3MAXである。さらに、他の好適実施例では、他の好適実施例では、Δ1MAX＝Δ3MAXである。望ましくはΔ1MAX＞０、Δ3MAX＞０、Δ2MIN＞０、Δ1MAX＞Δ2MIN、Δ3MAX＞Δ2MIN、及び｜Δ1MAX−Δ3MAX｜＜０．１０％であり、より望ましくは｜Δ1MAX−Δ3MAX｜＜０．０５％である。すなわち、Δ1MAXはΔ3MAXとほぼ等しい。望ましくは、第１部分における相対屈折率分布は実質的に平坦な部分を含む。望ましくは、第３部分における相対屈折率分布が実質的に平坦な部分、より望ましくは第３部分のかなりの部分が実質的に平坦な相対屈折率分布ΔCORE3（ｒ）を有する。
【０１７３】
好適実施例の第６セット
表７は、第６セット、例２５から２７の好適実施例を示す。図１７は曲線２５乃至２７における例２５乃至２７の対応する屈折率分布を示している。
【０１７４】
【表７】
2009510528.tif 000035
【０１７５】
2009510528.tif 000036
【０１７６】
例２５乃至２７に示された光ファイバは、１５５０ｎｍで８０μｍ2より大なる光学有効面積を有し、少なくとも１７０μｍ2である第１音響−光学有効面積ＡＯＥＡL01を有する第１音響モードＬ01を有し、少なくとも１７０μｍ2である第２音響−光学有効面積ＡＯＥＡL02を有する第１音響モードＬ02を有し、０．４＜ＡＯＥＡL01／ＡＯＥＡL02＜２．５である。望ましくは、１５５０ｎｍにおける光学有効面積は８０μｍ2より大であり、より望ましくは、約８０と１１０μｍ2との間にある。いくつかの好適実施例では、１５５０ｎｍにおける光学有効面積は約８０と１００μｍ2との間にある。他の好適実施例では、１５５０ｎｍにおける光学有効面積は約８０と９５μｍ2との間にある。いくつかの好適実施例では、図１７に示されているように、コアは光ファイバの１以上の製造技術の結果として生じるいわゆる中心線ディップ有する屈折率分布を含んでもよい。しかしながら、本明細書に開示された屈折率分布の何れの中心線ディップはオプションである。望ましくは、コアは中心線から１μｍまでに拡がる第１部分を有し、第１部分は、ｒΔ1MAXにおいて、０．７％より小なる最大相対屈折率Δ1MAX（パーセント単位）、より望ましくは０．６％より小なる最大相対屈折率Δ1MAXを有する。望ましくは、相対屈折率ΔCORE1（ｒ）は、ｒΔMAXとｒ＝１μｍとの間のすべての半径において０．２５％より大であり且つ０．７％よりも小である。好適実施例においては、相対屈折率ΔCORE1（ｒ）は、ｒΔMAXとｒ＝１μｍとの間のすべての半径において０．３％より大であり且つ０．６％よりも小である。望ましくは、コアは第１部分を囲み且つ第１部分に直接隣接する第２部分を含み、第２部分は２．５μｍの半径に達する。第２部分中のΔCORE2（ｒ）が０．１５％と０．５％との間あり、より望ましくは０．１５％と０．４５％との間ある。好適実施例においては、ΔCORE2（ｒ）はｒ＝１からｒ＝１．５μｍにおいて０．２５％より大であり０．４５％より小であり、好適実施例においては、ΔCORE2（ｒ）はｒ＝１．５からｒ＝２．５μｍにおいて０．１％より大であり０．４％より小である。第２部分は、望ましくは０．３％より小、より望ましくは０．２５％より小である最小相対屈折率Δ2MIN（パーセント単位）を含む。好適実施例では、Δ1MAXとΔ2MINとの差、すなわち（Δ1MAX−Δ2MIN）は０．１％より大であり、より望ましくは０．１５％より大である。他の好適実施例では、（Δ1MAX−Δ2MIN）＞０．２％である。好適実施例のサブセットには、（Δ1MAX−Δ2MIN）が０．１％と０．３％との間にある。別の好適実施例のサブセットには、（Δ1MAX−Δ2MIN）が０．１５％と０．２５％との間にある。望ましくは、コアは第２部分を囲み且つ第２部分に隣接した４．５μｍの半径に達する第３部分を更に含む。ｒ＝３．５μｍにおいて、ΔCORE3＞０．４％，であり、より望ましくはΔCORE3＞０．４％，であり、より望ましくはΔCORE3＞０．５％である。ｒ＝４μｍにおいて、望ましくはΔCORE3＞０．１％である。第３部分は、Δ2MINより大であり且つΔ1MAXより大である最大相対屈折率Δ3MAX（パーセント）を含む。Δ3MAXはコア全体に対する最大相対屈折率（ΔMAX＝Δ3MAX）である。望ましくは、Δ3MAXとΔ2MINの間の差（Δ3MAX−Δ2MIN）は０．２％より大であり、より望ましくは０．２５％��り大である。好適実施例では、（Δ3MAX−Δ2MIN）は０．２％と０．６％との間にある。他の好適実施例では、（Δ3MAX−Δ2MIN）は０．２５％と０．５％との間にある。好適実施例のサブセットには、（Δ1MAX−Δ2MIN）が０．１５％と０．２５％との間あり、（Δ3MAX−Δ2MIN）が０．２５％と０．５％との間ある。望ましくは、ΔCORE3（ｒ）は０％と０．７％との間ある。望ましくは、コアは第３部分を囲み且つ第３部分に直接隣接した４．５と１２μｍとの間の半径、より望ましくは、４．５と１０μｍとの間の半径に達する第４部分を更に含む。第４部分は、相対屈折率が減少するいわゆる拡散テールを含んでもよい。図１７の例は無視できる程度の拡散テール有するとものとして描かれている。第４部分中のΔCORE4（ｒ）が０％と０．４％との間にある。好適実施例では、半径が大きくなるのに対して、ΔCORE4（ｒ）が０．４％以下の正の最大相対屈折率から０と０．０３％との間にある最小相対屈折率に低下する。望ましくは、相対屈折率は６μｍと２５μｍとの間のすべての半径に対して０．０３％より小である。望ましくは、クラッドは、第４部分を囲み且つ第４部分に直接隣接している。望ましくは、ｒCORE＞４μｍにおいて、より望ましくはｒCORE＞４．５μｍにおいて、より望ましくは４．５と１２μｍとの間、更により望ましくは５と１０μｍとの間において、コアが終端し且つクラッド層が始まる。
【０１７７】
好適実施例では、本明細書に開示した例２５乃至２７にによって示された光ファイバは、望ましくは、１５５０ｎｍにおける１５ｐｓ／ｎｍ−ｋｍの、より望ましくは１５と２２ｐｓ／ｎｍ−ｋｍとの間の、さらに望ましくは１６と２１ｐｓ／ｎｍ−ｋｍとの間にある分散を有し、１５５０ｎｍにおける０．０７ｐｓ／ｎｍ2−ｋｍの、より望ましくは０．０５と０．０７ｐｓ／ｎｍ2−ｋｍとの間の分散スロープを有し、２７０から３３０ｎｍのカッパを有し、１３４０ｎｍより小の、より望ましくは１３２０ｎｍより小の、さらに望ましくは１２７０と１３２０ｎｍの間の零分散、１５５０ｎｍで８０μｍ2より大なる光学有効面積、より望ましくは８０μｍ2と１００μｍ2の間の光学有効面積、さらに望ましくは８０μｍ2と９０μｍ2の間の光学有効面積を有し、１５５０ｎｍで１０μｍより大なる光学モードフィールド直径、より好ましくは１０μｍと１３μｍとの間にある光学モードフィールド直径、更に好ましくは１０μｍと１２μｍとの間にある光学モードフィールド直径を有し、１５５０ｎｍでの２０ｄＢより小なるピン配列曲げ損失、より望ましくは１５ｄＢより小なるピン配列曲げ損失、より望ましくは１０ｄＢより小なるピン配列曲げ損失を有し、５ｐｓ／ｎｍ−ｋｍよりも小なる強度を有する１３１０ｎｍにおける分散、より好ましくは、３ｐｓ／ｎｍ−ｋｍよりも小なる強度を有する１３１０ｎｍにおける分散を有し、そして、０．１０ｐｓ／ｎｍ2−ｋｍよりも小なる１３１０ｎｍにおける分散スロープを有する。
【０１７８】
望ましくは、コアの第３部分においてΔ3MAXを含む相対屈折率の部分は比較的平坦である、すなわち、比較的一定の値を有する。望ましくは、ｒ＝２．５μｍのｒΔ3MAXの半径内におけるΔ（ｒ）の差の絶対強度は０．１％より小、より望ましくは、０．０５％より小である。望ましくは、Δ2MINを含む相対屈折率の部分は比較的平坦である、すなわち、比較的一定の値を有する。望ましくは、望ましくは、平均ｄΔ／ｄｒはｒ＝２．５とｒ＝３μｍとの間において０．０５％より小である。
【０１７９】
ＡＯＥＡL01はＡＯＥＡL02より大であってもよい、又はＡＯＥＡL02がＡＯＥＡL01より大であってもよい、又はＡＯＥＡL01は実質的にＡＯＥＡL02と等しくてもよい。
【０１８０】
好適実施例では、ＡＯＥＡL01及びＡＯＥＡL02はともに４００μｍ2より小である。他の好適実施例では、ＡＯＥＡL01及びＡＯＥＡL02はともに３００μｍ2より小である。
好適実施例では、０．５＜ＡＯＥＡL01／ＡＯＥＡL02＜２であり、他の好適実施例では、０．６＜ＡＯＥＡL01／ＡＯＥＡL02＜１．５である。
【０１８１】
図１７に示すΔCLAD＝０であるクラッド又はクラッド層はコアの外側領域を囲み且つコアの外側領域に直接隣接している。
【０１８２】
例２５乃至２７について、内部領域（又は中央領域）と、内部領域を囲み且つ直接隣接する中間領域（又は堀部領域）と、中間領域を囲み且つ直接隣接する外側領域（又はリング領域）を含むコアを有するものとして説明する。コアの屈折率は、望ましくは、コア内において正である。望ましくは、コア領域は、ファイバ全体に対して、最大ΔCORE（すなわち、ΔMAX＝Δ3MAX）を含み、中間領域がΔ2MINを含み、内部領域はΔ1MAXを含む。尚、Δ3MAX＞Δ1MAX，Δ1MAX＞０，Δ3MAX＞０，Δ2MIN＞０，Δ1MAX＞Δ2MIN，且つΔ3MAX＞Δ2MINである。望ましくは、第１部分における相対屈折率分布は実質的に平坦な部分を含む。望ましくは、第３部分における相対屈折率分布が実質的に平坦な部分を有し、より望ましくは第３部分のかなりの部分が実質的に平坦な相対屈折率分布ΔCORE3（ｒ）を有する。
【０１８３】
好適実施例の第７セット
図１８は曲線２８における例２８の対応する屈折率分布を示している。例２８の光ファイバは、１３１０ｎｍにおける−０．００４ｐｓ／ｎｍ−ｋｍの分散を有し、１３１０ｎｍにおける０．０８６８ｐｓ／ｎｍ2−ｋｍの分散スロープを有し、１５５０ｎｍにおける１６．８ｐｓ／ｎｍ−ｋｍの分散を有し、１５５０ｎｍでの０．０５８ｐｓ／ｎｍ２−ｋｒｎの分散スロープを有し、１５５０ｎｍでの２９０ｎｍのカッパを有し、１６２５ｎｍにおいて２０．９ｐｓ／ｎｍ−ｋｍの分散を有し、１５５０ｎｍ（ＭＦＤ１５５０）において１０．２９μｍのモードフィールド直径を有し、１５５０ｎｍでの０．１９３ｄＢ／ｋｍの減衰を有し、１５５０ｎｍにおいて８．３ｄＢのピン配列を有し、１５５０ｎｍにおいて０．４９ｄＢの横荷重損失１３２７ｎｍのＬＰ１１カットオフ（理論）を有し、１３１３ｎｍのゼロ分散波長を有し、１５５０ｎｍにおいて８１．６μｍ2のＡeffを有し、３２４μｍ2のＡＯＥＡL01を有し、１４３μｍ2のＡＯＥＡL02を有し、１４３μｍ2のＡＯＥＡMINを有し、２．２６の比ＡＯＥＡL01／ＡＯＥＡL02を有し、１２．１ｄＢｍの絶対ＳＢＳ閾値を有し、約５．３ｄＢｍの絶対ＳＢＳ閾値を有し、同様の長さを有するＳＭＦ−２８R若しくはＳＭＦ−２８ｅR光ファイバに対する約５．３ｄＢのＳＢＳ閾値改善を有し、０、０．５、１、１．５、２、２．５、３、３．５、４、４．５、及び５の各々の半径における０．６３、０．５３、０．３４、０．２５、０．２９、０．３７、０．３９、０．３８、０．２４、０．０５、及び０．００％の相対屈折率差Δを有し、０．２９％のΔMAX−Δ（ｒ＝１）を有し、０．６３％のΔMAX＝Δ1MAXを有し、０．０μｍのｒΔMAX＝ｒΔ1MAXを有し、約１．６μｍのｒΔ2MINにおいて約０．２５％のΔ2MINを有し、約３．１μｍのｒ3MAXにおいて約０．３９５％のΔ3MAXを有し、０．３８％のΔ1MAX−Δ2MINを有し、０．１４５％のΔ3MAX−Δ2MINを有し、０．２３５％の｜Δ1MAX−Δ3MAX｜を有する。
【０１８４】
本明細書に開示された例２４に示された光ファイバは、１５５０ｎｍにおける８０μｍ2より大なる光学モード有効面積と、少なくとも２００μｍ2である第１音響−光学有効面積ＡＯＥＡL01を有する第１音響モードＬ01と、少なくとも１００μｍ2である第２音響−光学有効面積ＡＯＥＡL02を有する第１音響モードＬ02と、を有し、０．２５＜ＡＯＥＡL01／ＡＯＥＡL02＜３．５である。１５５０ｎｍにおける光学モード有効面積は、８０μｍ2より大であり、より望ましくは８０と１１０μｍ2との間にある。いくつかの好適実施例では、１５５０ｎｍにおける光学モード有効面積は、８０と１００μｍ2との間にある。他の好適実施例では、１５５０ｎｍにおける光学モード有効面積は、８０と９０μｍ2との間にある。いくつかの好適実施例では、コアは光ファイバの１以上の製造技術の結果として生じるいわゆる中心線ディップ有する屈折率分布を含んでもよい。しかしながら、本明細書に開示された屈折率分布のいずれかの中心線ディップはオプションである。望ましくは、コアは中心線から１μｍまでに拡がる第１部分を有し、第１部分は、ｒΔ1MAXにおいて、０．８％より小なる最大相対屈折率Δ1MAX（パーセント単位）、より望ましくは０．７％より小なる最大相対屈折率Δ1MAXを有する。望ましくは、相対屈折率ΔCORE1（ｒ）は、ｒΔMAXとｒ＝１μｍとの間のすべての半径において０．２％より大であり且つ０．７％よりも小である。好適実施例においては、相対屈折率ΔCORE1（ｒ）は、ｒΔMAXとｒ＝１μｍとの間のすべての半径において０．３％より大であり且つ０．６％よりも小である。望ましくは、コアは第１部分を囲み且つ第１部分に直接隣接する第２部分を含み、第２部分は２．５μｍの半径に達する。第２部分中のΔCORE2（ｒ）が０．１５％と０．５％との間あり、より望ましくは０．１５％と０．４５％との間ある。好適実施例においては、ΔCORE2（ｒ）はｒ＝１からｒ＝１．５μｍにおいて０．２％より大であり０．４％より小であり、好適実施例においては、ΔCORE2（ｒ）はｒ＝１．５からｒ＝２．５μｍにおいて０．２％より大であり０．４％より小である。第２部分は、望ましくは０．３５％より小、より望ましくは０．３％より小である最小相対屈折率Δ2MIN（パーセント単位）を含む。好適実施例では、Δ1MAXとΔ2MINとの差、すなわち（Δ1MAX−Δ2MIN）は０．２％より大であり、より望ましくは０．３％より大である。他の好適実施例では、（Δ1MAX−Δ2MIN）は０．３％と０．４％との間にある。望ましくは、コアは第２部分を囲み且つ第２部分に隣接した４．５μｍの半径に達する第３部分を更に含む。ｒ＝３μｍにおいて、ΔCORE3＞０．３％である。第３部分は、Δ2MINより大であり且つΔ1MAXより小である相対屈折率Δ3MAX（パーセント単位）を含む。望ましくは、Δ3MAXとΔ2MINの間の差（Δ3MAX−Δ2MIN）は０．１％より大である。好適実施例では、（Δ3MAX−Δ2MIN）は０．１％と０．２％との間にある。望ましくは、ΔCORE3（ｒ）は０．１％と０．５％との間ある。望ましくは、コアは第３部分を囲み且つ第３部分に直接隣接した４．５と１２μｍとの間の半径、より望ましくは、４．５と１０μｍとの間の半径に達する第４部分を更に含む。第４部分中のΔCORE4（ｒ）が０％と０．４％との間にある。好適実施例では、半径が大きくなるのに対して、ΔCORE4（ｒ）が０．４％以下の正の最大相対屈折率から０と０．０３％との間にある最小相対屈折率に低下する。望ましくは、相対屈折率は６μｍと２５μｍとの間のすべての半径に対して０．０３％より小である。望ましくは、クラッドは、第４部分を囲み且つ第４部分に直接隣接している。望ましくは、ｒCORE＞４．５μｍにおいて、より望ましくは４．５と１２μｍとの間、更により望ましくは５と１０μｍとの間において、コアが終端し且つクラッド層が始まる。
好適実施例では、本明細書に開示した例２８によって示された光ファイバは、望ましくは、１５５０ｎｍにおける１５ｐｓ／ｎｍ−ｋｍの、より望ましくは１５と２２ｐｓ／ｎｍ−ｋｍとの間の、さらに望ましくは１６と２１ｐｓ／ｎｍ−ｋｍとの間にある分散を有し、１５５０ｎｍにおける０．０７ｐｓ／ｎｒｎ２ｋｍの、より望ましくは０．０５と０．０７ｐｓ／ｎｍ2−ｋｍとの間の分散スロープを有し、２７０から３３０ｎｍのカッパを有し、１３４０ｎｍより小の、より望ましくは１３２０ｎｍより小の、さらに望ましくは１２７０と１３２０ｎｍの間の零分散を有し、１５５０ｎｍで８０μｍ2より大なる光学有効面積、より望ましくは８０μｍ2と１００μｍ2の間の光学有効面積を有し、１５５０ｎｍで１０μｍより大なる光学モードフィールド直径、より好ましくは１０μｍと１３μｍとの間にある光学モードフィールド直径、更に好ましくは１０μｍと１２μｍとの間にある光学モードフィールド直径を有し、１５５０ｎｍでの２０ｄＢより小なるピン配列曲げ損失、より望ましくは１５ｄＢより小なるピン配列曲げ損失、より望ましくは１０ｄＢより小なるピン配列曲げ損失を有し、５ｐｓ／ｎｍ−ｋｍよりも小なる強度を有する１３１０ｎｍにおける分散、より好ましくは、３ｐｓ／ｎｍ−ｋｍよりも小なる強度を有する１３１０ｎｍにおける分散を有し、そして、０．１０ｐｓ／ｎｍ2−ｋｍよりも小なる１３１０ｎｍにおける分散スロープを有する。望ましくは、横荷重損失は１ｄＢ／ｍより小であり、より望ましくは０．７ｄＢ／ｍより小である。
【０１８５】
望ましくは、コアの第３部分においてΔ3MAXを含む相対屈折率の部分は比較的平坦である、すなわち、比較的一定の値を有する。望ましくは、ｒ＝０．５μｍのｒΔ3MAXの半径内におけるΔ（ｒ）の差の絶対強度は０．１％より小、より望ましくは、０．０５％より小である。望ましくは、Δ2MINを含む相対屈折率の部分は比較的平坦である、すなわち、比較的一定の値を有する。望ましくは、望ましくは、平均ｄΔ／ｄｒはｒ＝１とｒ＝２μｍとの間において０．０５％より小である。
【０１８６】
ＡＯＥＡL01はＡＯＥＡL02より大であってもよい、又はＡＯＥＡL02がＡＯＥＡL01より大であってもよい、又はＡＯＥＡL01は実質的にＡＯＥＡL02と等しくてもよい。
【０１８７】
好適実施例では、ＡＯＥＡL01及びＡＯＥＡL02はともに４００μｍ2より小である。
【０１８８】
好適実施例では、０．２５＜ＡＯＥＡL01／ＡＯＥＡL02＜３．５であり、他の好適実施例では、０．３＜ＡＯＥＡL01／ＡＯＥＡL02＜２．５である。
【０１８９】
図１８に示すΔCLAD＝０であるクラッド又はクラッド層はｒCOREにおけるコアの外側領域を囲み且つコアの外側領域に直接隣接している。
【０１９０】
例２８について、内部領域（又は中央領域）と、内部領域を囲み且つ直接隣接する中間領域（又は堀部領域）と、中間領域を囲み且つ直接隣接する外側領域（又はリング領域）を含むコアを有するものとして説明する。コアの屈折率は、望ましくは、コア内において正である。望ましくは、コア領域は、ファイバ全体に対して、最大ΔCORE（すなわち、Δ1MAX）を含み、中間領域がΔ2MINを含み、外部領域はΔ3MAXを含む。尚、Δ1MAX＞０，Δ3MAX＞０，Δ2MIN＞０，Δ1MAX＞Δ2MIN，Δ3MAX＞Δ2MIN，及びΔ1MAX＞Δ3MAX＞Δ2MAX＞０である。望ましくは、第１部分における相対屈折率分布は実質的に平坦な部分を含む。望ましくは、第３部分における相対屈折率分布が実質的に平坦な部分を有し、より望ましくは第３部分のかなりの部分が実質的に平坦な相対屈折率分布ΔCORE3（ｒ）を有する。
【０１９１】
好適実施例の第８セット
図１９は曲線２９における例２９の対応する屈折率分布を示している。例２９の光ファイバは、１３１０ｎｍにおける−０．４７ｐｓ／ｎｍ−ｋｍの分散を有し、１３１０ｎｍにおける０．０８９５ｐｓ／ｎｍ2−ｋｍの分散スロープを有し、１５５０ｎｍにおける１６．８ｐｓ／ｎｒｎ−ｋｍの分散を有し、１５５０ｎｍでの０．０９５ｐｓ／ｎｍ2−ｋｍの分散スロープを有し、１６２５ｎｍにおいて２１．１ｐｓ／ｎｍ−ｋｍの分散を有し、１５５０ｎｍ（ＭＦＤ１５５０）において１０．８μｍのモードフィールド直径を有し、１５５０ｎｍでの０．１９１ｄＢ／ｋｍの減衰を有し、１５５０ｎｍにおいて８．２ｄＢのピン配列を有し、１５５０ｎｍにおいて０．５７ｄＢの横荷重損失、１３３５ｎｍのＬＰ１１カットオフ（理論）を有し、１３１８ｎｍのゼロ分散波長を有し、１５５０ｎｍにおいて８３．４μｍ2のＡeffを有し、３５９μｍ2のＡＯＥＡL01を有し、１１８μｍ2のＡＯＥＡL02を有し、１１８μｍ2のＡＯＥＡMINを有し、３．０４の比ＡＯＥＡL01／ＡＯＥＡL02を有し、１２．５ｄＢｍの絶対ＳＢＳ閾値を有し、同様の長さを有するＳＭＦ−２８R若しくはＳＭＦ−２８ｅR光ファイバに対して約５．７ｄＢのＳＢＳ閾値改善を有し、０、０．５，１，１．５，２，２．５，３，３．５，４，４．５及び５の各々の半径における０．１９，０．７７，０．３０，０．２９，０．３１，０．３１，０．３１，０．３１，０．３１，０．１８及び０．００％の相対屈折率差Δを有し、０．８０％のΔMAX−Δ（ｒ＝１）を有し、０．５０％のΔMAX＝Δ1MAXを有し、０．５０％のΔMAX−Δ（ｒ＝３．５）を有し、０．４５μｍのｒΔMAX＝ｒΔ1MAXを有し、約１．２μｍのｒΔ2MINにおいて約０．２８％のΔ2MINを有し、約０．３１％のΔ3MAXを有し、０．５２％のΔ1MAX−Δ2MINを有し、０．０３％のΔ3MAX−Δ2MINを有し、０．４９％の｜Δ1MAX−Δ3MAX｜を有する。
【０１９２】
本明細書に開示された例２９に示された光ファイバは、１５５０ｎｍにおける８０μｍ2より大なる光学モード有効面積と、少なくとも１７０μｍ2である第１音響−光学有効面積ＡＯＥＡL01を有する第１音響モードＬ01と、少なくとも１００μｍ2である第２音響−光学有効面積ＡＯＥＡL02を有する第１音響モードＬ02と、を有し、０．２５＜ＡＯＥＡL01／ＡＯＥＡL02＜３．５である。１５５０ｎｍにおける光学モード有効面積は、８０μｍ2より大であり、より望ましくは８０と１１０μｍ2との間にある。いくつかの好適実施例では、１５５０ｎｍにおける光学モード有効面積は、８０と１００μｍ2との間にある。他の好適実施例では、１５５０ｎｍにおける光学モード有効面積は、８０と９５μｍ2との間にある。いくつかの好適実施例では、図１９に示されているように、コアは光ファイバの１以上の製造技術の結果として生じるいわゆる中心線ディップ有する屈折率分布を含んでもよい。しかしながら、本明細書に開示された屈折率分布のどれかの中心線ディップはオプションである。望ましくは、コアは中心線から１μｍまでに拡がる第１部分を有し、第１部分は、ｒΔ1MAXにおいて、１．０％より小なる最大相対屈折率Δ1MAX（パーセント単位）、より望ましくは０．９％より小なる最大相対屈折率Δ1MAXを、より望ましくは０．６％と０．９％との間にある最大相対屈折率Δ1MAXを、より望ましくは０．７％  と０．８５％との間にある最大相対屈折率Δ1MAXを有する。望ましくは、相対屈折率ΔCORE1（ｒ）は、ｒΔMAXとｒ＝１μｍとの間のすべての半径において０．１５％より大であり且つ０．９％よりも小である。好適実施例においては、相対屈折率ΔCORE1（ｒ）は、ｒΔMAXとｒ＝１μｍとの間のすべての半径において０．２％より大であり且つ０．８５％よりも小である。望ましくは、コアは第１部分を囲み且つ第１部分に直接隣接する第２部分を含み、第２部分は２μｍの半径に達する。第２部分中のΔCORE2（ｒ）が０．１５％と０．５％との間あり、より望ましくは０．２％と０．４％との間ある。好適実施例においては、ΔCORE2（ｒ）はｒ＝１からｒ＝１．５μｍにおいて０．２５％より大であり０．３５％より小であり、好適実施例においては、ΔCORE2（ｒ）はｒ＝１．５からｒ＝２μｍにおいて０．２５％より大であり０．３％より小である。第２部分は、望ましくは０．４％より小、より望ましくは０．３％より小である最小相対屈折率Δ2MIN（パーセント）を含む。好適実施例では、Δ1MAXとΔ2MINとの差、すなわち（Δ1MAX−Δ2MIN）は０．４％より大である。他の好適実施例では、（Δ1MAX−Δ2MIN）は０．４５％よりも大である。望ましくは、コアは第２部分を囲み且つ第２部分に直接隣接した４．５μｍの半径に達する第３部分を更に含む。ｒ＝３μｍにおいて、ΔCORE3＞０．２％である。第３部分は、Δ2MINより大であり且つΔ1MAXより小である相対屈折率Δ3MAX（パーセント）を含む。望ましくは、Δ3MAXとΔ2MINの間の差（Δ3MAX−Δ2MIN）は０．１０％より大である。望ましくは（ΔMAX−Δ（３．５））＞０．４％であり、より望ましくは（ΔMAX−Δ（３．５））＞０．４５％である。望ましくは（ΔMAX−Δ3MAX）＞０．４％であり、より望ましくは（ΔMAX−Δ3MAX）＞０．４５％である。好適実施例では、（Δ1MAX−Δ2MIN）は０．４％と０．６％との間にあ���、（Δ1MAX−Δ3MAX）は０．４％と０．６％との間にあり、（ΔMAX−Δ（３．５））は０．４％と０．６％との間にあり、（Δ3MAX−Δ2MIN）＜０．１０％である。望ましくは、ΔCORE3（ｒ）は０．１％と０．４％との間ある。望ましくは、コアは第３部分を囲み且つ第３部分に直接隣接した４．５と１２μｍとの間の半径、より望ましくは、４．５と１０μｍとの間の半径に達する第４部分を更に含む。第４部分中のΔCORE4（ｒ）が０％と０．４％との間にある。好適実施例では、半径が大きくなるのに対して、ΔCORE4（ｒ）が０．４％以下の正の最大相対屈折率から０と０．０３％との間にある最小相対屈折率に低下する。望ましくは、相対屈折率は６μｍと２５μｍとの間のすべての半径に対して０．０３％より小である。望ましくは、クラッドは、第４部分を囲み且つ第４部分に直接隣接している。望ましくは、ｒCORE＞４．５μｍにおいて、より望ましくは４．５と１２μｍとの間、更により望ましくは５と１０μｍとの間において、コアが終端し且つクラッド層が始まる。
【０１９３】
好適実施例では、本明細書に開示した例２９によって示された光ファイバは、望ましくは、１５５０ｎｍにおける１５ｐｓ／ｎｍ−ｋｍの、より望ましくは１５と２２ｐｓ／ｎｍ−ｋｍとの間の、さらに望ましくは１６と２１ｐｓ／ｎｍ−ｋｍとの間にある分散を有し、１５５０ｎｍにおける０．０７ｐｓ／ｎｍ2−ｋｍの、より望ましくは０．０５と０．０７ｐｓ／ｎｍ2−ｋｍとの間の分散スロープを有し、１３４０ｎｍより小の、より望ましくは１３２０ｎｍより小の、さらに望ましくは１２７０と１３２０ｎｍの間の零分散を有し、１５５０ｎｍで８０μｍ2より大なる光学有効面積、より望ましくは８０μｍ2と９０μｍ2の間の光学有効面積を有し、１５５０ｎｍで１０μｍより大なる光学モードフィールド直径、より好ましくは１０μｍと１３μｍとの間にある光学モードフィールド直径、更に好ましくは１０μｍと１２μｍとの間にある光学モードフィールド直径を有し、１５５０ｎｍでの２０ｄＢより小なるピン配列曲げ損失、より望ましくは１５ｄＢより小なるピン配列曲げ損失、より望ましくは１０ｄＢより小なるピン配列曲げ損失を有し、５ｐｓ／ｎｍ−ｋｍよりも小なる強度を有する１３１０ｎｍにおける分散、より好ましくは、３ｐｓ／ｎｍ−ｋｍよりも小なる強度を有する１３１０ｎｍにおける分散を有し、そして、０．１０ｐｓ／ｎｍ2−ｋｍよりも小なる１３１０ｎｍにおける分散スロープを有する。望ましくは、横荷重損失は１ｄＢ／ｍより小であり、より望ましくは０．７ｄＢ／ｍより小である。
【０１９４】
望ましくは、コアの第３部分においてΔ3MAXを含む相対屈折率の部分は比較的平坦である、すなわち、比較的一定の値を有する。望ましくは、ｒ＝２μｍとｒ＝４μｍと間の半径内におけるΔ（ｒ）の差の絶対強度は０．１％より小、より望ましくは、０．０５％より小である。望ましくは、Δ2MINを含む相対屈折率の部分は比較的平坦である、すなわち、比較的一定の値を有する。望ましくは、望ましくは、平均ｄΔ／ｄｒはｒ＝１とｒ＝２μｍとの間において０．０５％／μｍより小である。
【０１９５】
ＡＯＥＡL01はＡＯＥＡL02より大であってもよい、又はＡＯＥＡL02がＡＯＥＡL01より大であってもよい、又はＡＯＥＡL01は実質的にＡＯＥＡL02と等しくてもよい。望ましくは、ＡＯＥＡL01はＡＯＥＡL02より実質的に大である。
【０１９６】
好適実施例、ＡＯＥＡL01及びＡＯＥＡL02はともに４００μｍ2より小である。
好適実施例では、０．２５＜ＡＯＥＡL01／ＡＯＥＡL02＜３．５である。他の好適実施例では、０．３＜ＡＯＥＡL01／ＡＯＥＡL02＜３である。。
【０１９７】
図１９に示すΔCLAD＝０であるクラッド又はクラッド層はｒCOREにおけるコアの外側領域を囲み且つコアの外側領域に直接隣接している。
【０１９８】
例２９について、内部領域（又は中央領域）と、内部領域を囲み且つ直接隣接する中間領域（又は堀部領域）と、中間領域を囲み且つ直接隣接する外側領域（又はリング領域）を含むコアを有するものとして説明する。コアの屈折率は、望ましくは、正である。望ましくは、内部領域は、ファイバ全体に対して、最大ΔCORE（すなわち、Δ1MAX）を含み、中間領域がΔ2MINを含み、外部領域はΔ3MAXを含む。尚、Δ1MAX＞Δ3MAX＞Δ2MIN＞０，Δ1MAX＞Δ2MIN，Δ3MAX＞Δ2MINである。望ましくは、第１部分における相対屈折率分布は実質的に平坦な部分を含む。望ましくは、第３部分における相対屈折率分布が実質的に平坦な部分を有し、より望ましくは第３部分のかなりの部分が実質的に平坦な相対屈折率分布ΔCORE3（ｒ）を有する。
【０１９９】
好適実施例の第９セット
表８は好適実施例の第９セット、例３０から３４を示す。図２３乃至２７は曲線３０乃至３４における例３０乃至３４の対応する屈折率分布を示している。
【０２００】
【表８】
2009510528.tif 000037
【０２０１】
2009510528.tif 000038
【０２０２】
表９は、第９セットの好適実施例に従って製造され且つ種々の波長において検査された４つのファイバ（例３５乃至３８）に対するマクロベントマンドレルラップ損失を、一覧表にしてある。
【０２０３】
【表９】
2009510528.tif 000039
【０２０４】
例３５及び３６は、図２３に示すように、例３０と同様の屈折率分布を示した。例３７は、図２４に示すように、例３１と同様の屈折率分布を示した。このようなファイバにおいては、１５５０ｎｍでの２０ｍｍマクロベント損失は望ましくは５ｄＢ／ｍより小、より望ましくは２ｄＢ／ｍより小である。１６２５ｎｍでの２０ｍｍマクロベント損失は望ましくは２０ｄＢ／ｍより小、より望ましくは１５ｄＢ／ｍより小、より望ましくは１０ｄＢ／ｍより小、より望ましくは５ｄＢ／ｍより小である。１５５０ｎｍでの２５ｍｍマクロベント損失は望ましくは５ｄＢ／ｍより小、より望ましくは２ｄＢ／ｍより小、より望ましくは１．０ｄＢ／ｍより小、より望ましくは０．５ｄＢ／ｍより小である。１６２５ｎｍでの２５ｍｍマクロベント損失は望ましくは５ｄＢ／ｍより小、より望ましくは２ｄＢ／ｍより小、より望ましくは１．０ｄＢ／ｍより小、より望ましくは０．５ｄＢ／ｍより小である。１５５０ｎｍでの３２ｍｍマクロベント損失は望ましくは０．２０ｄＢ／ｍより小、より望ましくは０．１０ｄＢ／ｍより小、より望ましくは０．０５ｄＢ／ｍより小、より望ましくは０．００５ｄＢ／ｍより小、より望ましくは０．００１ｄＢ／ｍより小である。１５５０ｎｍでの３２ｍｍマクロベント損失は望ましくは０．５ｄＢ／ｍより小、より望ましくは０．１０ｄＢ／ｍより小、より望ましくは０．０５ｄＢ／ｍより小である。
【０２０５】
例３０乃至３８の光ファイバは、１５５０ｎｍで８０μｍ２より大なる光学有効面積を有し、少なくとも１７０μｍ2である第１音響−光学有効面積ＡＯＥＡL01を有する第１音響モードＬ01を有し、少なくとも１７０μｍ2である第２音響−光学有効面積ＡＯＥＡL02を有する第１音響モードＬ02を有し、０．４＜ＡＯＥＡL01／ＡＯＥＡL02＜２．５である。望ましくは、１５５０ｎｍにおける光学有効面積は７０μｍ2より大であり、より望ましくは、約７０と９０μｍ2との間にある。いくつかの好適実施例では、１５５０ｎｍにおける光学有効面積は約７５と８５μｍ2との間にある。他の好適実施例では、１５５０ｎｍにおける光学有効面積は約８０と９０μｍ2との間にある。
【０２０６】
いくつかの好適実施例では、図３３と３４に示されているように、コアは光ファイバの１以上の製造技術の結果として生じるいわゆる中心線ディップ有する屈折率分布を含んでもよい。しかしながら、本明細書に開示された屈折率分布のどれかの中心線ディップはオプションである。望ましくは、コアは中心線から１μｍまでに拡がる第１部分を有し、第１部分は、ｒΔ1MAXにおいて、最大相対屈折率ΔMAX＝Δ1MAX（パーセント単位）を有する。望ましくは、相対屈折率ΔCORE1（ｒ）は、ｒΔMAXとｒ＝１μｍとの間のすべての半径において０．２０％より大であり且つ０．７％よりも小である。いくつかの好適実施例においては、相対屈折率ΔCORE1（ｒ）は、ｒΔMAXとｒ＝１μｍとの間のすべての半径において０．３％より大であり且つ０．６％よりも小である。望ましくは、コアは第１部分を囲み且つ第１部分に直接隣接する第２部分を含み、第２部分は２．５μｍの半径に達する。第２部分中のΔCORE2（ｒ）が０．１５％と０．５％との間あり、より望ましくは０．１５％と０．４５％との間ある。好適実施例においては、ΔCORE2（ｒ）はｒ＝１からｒ＝１．５μｍにおいて０．３０％より大であり０．５０％より小であり、好適実施例においては、ΔCORE2（ｒ）はｒ＝１．５からｒ＝２．５μｍにおいて約０．１％より大であり約０．４５％より小である。第２部分は、望ましくは０．３％より小、より望ましくは０．２６％より小である最小相対屈折率Δ2MIN（パーセント単位）を含む。望ましくは、（Δ1MAX−Δ2MIN）＞０．２５％である。好適実施例では、Δ1MAXとΔ2MINとの差、すなわち（Δ1MAX−Δ2MIN）は０．３％より大である。他の好適実施例では、（Δ1MAX−Δ2MIN）＞０．３３％である。いくつかの好適実施例、（Δ1MAX−Δ2MIN）は約０．３０％と約０．４０％との間にある。望ましくは、コアは第２部分を囲み且つ第２部分に直接隣接した４．５μｍの半径に達する第３部分を更に含む。好適実施例では、ｒ＝４μｍにおいて、ΔCORE3＞０．２％である。第３部分は、Δ2MINより大であり且つΔ1MAXより小である相対屈折率Δ3MAX（パーセント単位）を含む。望ましくは、Δ3MAXとΔ2MINの間の差（Δ3MAX−Δ2MIN）は０．１０％より大である。いくつかの好適実施例、（Δ3MAX−Δ2MIN）は約０．１０％と０．３０％との間にある。他の好適実施例、（Δ3MAX−Δ2MIN）は約０．２０％と０．３０％との間にある。好適実施例の１つのサブセットには、（Δ1MAX−Δ2MIN）は０．３％と０．４％との間にあり、（Δ3MAX−Δ2MIN）が約０．２０％と０．３０％との間にある。望ましくはΔCORE3（ｒ）は０％と０．６％との間にあり、より望ましくは０％と０．５５％との間にあり、より望ましくは０％と０．５％との間にある。いくつかの好適実施例、ΔCORE3（ｒ）は第３部分において約０．１％と約０．５％との間にある。望ましくは、コアは第３部分を囲み且つ第３部分に隣接した４．５と２０μｍとの間の半径、より望ましくは、４．５と１５μｍとの間の半径に達する第４部分を更に含む。第４部分中のΔCORE4（ｒ）が０％と０．４％との間にある。好適実施例では、半径が大きくなるのに対して、ΔCORE4（ｒ）が０．４％以下の正の最大相対屈折率から０と０．０３％との間にある最小相対屈折率に低下する。望ましくは、相対屈折率は６μｍと２５μｍとの間のすべての半径��対して０．０３％より小である。望ましくは、クラッドは、第４部分を囲み且つ第４部分に直接隣接している。望ましくは、ｒCORE＞４．５μｍにおいて、より望ましくは４．５と２０μｍとの間において、更により望ましくは４．５と１５μｍとの間において、コアが終端し且つクラッド層が始まる。いくつかの好適実施例において、４．５μｍ＜ｒCORE＜８μｍである。
【０２０７】
図２３乃至２７に示すΔCLAD＝０であるクラッド又はクラッド層はｒCOREにおけるコアの外側領域を囲み且つコアの外側領域に直接隣接している。
【０２０８】
例３０乃至３６について、内部領域（又は中央領域）と、内部領域を囲み且つ直接隣接する中間領域（又は堀部領域）と、中間領域を囲み且つ直接隣接する外側領域（又はリング領域）を含むコアを有するものとして説明する。コアの屈折率は、望ましくは、コア内において正である。望ましくは、内部領域は、ファイバ全体に対して、最大ΔCORE（すなわち、Δ1MAX）を含み、中間領域がΔ2MINを含み、外部領域はΔ3MAXを含む。尚、Δ1MAX＞Δ3MAX＞Δ2MIN＞０である。望ましくは、第１部分における相対屈折率分布は実質的に平坦な部分を含む。第３部分はΔ1MAXより小であるΔ3MAXを有する。望ましくは、第３部分における相対屈折率分布が実質的に平坦な部分を有し、より望ましくは第３部分のかなりの部分が実質的に平坦な相対屈折率分布ΔCORE3（ｒ）を有する。
【０２０９】
第９セットの好適実施例で説明されるように本明細書に開示された光ファイバに関しては、コアの中央領域に生ずる相対屈折率の第１ピーク（％のΔ1MAX）と、ＲＣにおけるコアの外側領域に生ずる第２ピーク（％のΔ3MAX）と、中間最小値（％のΔ2MIN）とはｒΔ2MINにおける第１及び第２ピーク間に放射状に位置し、Δ1MAX＞Δ3MAX＞Δ2MIN＞０である。Δ3MAXは０．４０％より小であり、且つ望ましくはΔ1MAXより小である。Δ1MAXは０．５０％より大であり、望ましくは０．５０と０．７０％との間にあり、より望ましくは０．５０と０．６０％との間にある。本明細書において、第２ピーク幅（Ｗ3MID）はΔ3MAXとΔ2MINとの高さの差の半分における第２ピークの半径幅と定義され、第２ピークの中点Ｒ3MIDは、屈折率の第２ピークの内部及び外部の間に中途で生ずるとして定義される。望ましくはＷ3MIDは０．５より大であり、より望ましくは０．７より大、さらに望ましくは０．８より大である。いくつかの好適実施例では、Ｗ3MID＞１．０である。望ましくは、Ｒ3MIDは３．０と４．０μｍとの間にある。いくつかの好適実施例では、Ｒ3MIDは３．２と３．８μｍとの間にある。例外的に良い曲げ性能を達成する為には、ｒ＝２．５から４．５μｍまでの∫Δ％（ｒ）ｒｄｒで定義された相対屈折率分布の分布ボリュームは、％−μｍ2の単位において２．５より大であり、より望ましくは３．２５より大であり、より望ましくは３．３０より大であり、Δ3MAX＞０．４％である。さらに、例３０乃至３２によって示されるように、４．５μｍの半径より大である半径における分布における小さく上がった「台座（ｐｅｄｅｓｔａｌ）」もまた、１２００ｎｍ以下のケーブルカットオフを維持しつつ、曲げ性能を改良するのに有効である。
好適実施例では、本明細書に開示した例３０乃至３８によって示された光ファイバは、望ましくは、２７０から３３０ｎｍのカッパを有し、１３４０ｎｍより小の、より望ましくは１３２０ｎｍより小の、さらに望ましくは１２７０と１３２０ｎｍの間の零分散を有し、１３１０ｎｍにおける５ｐｓ／ｎｍ−ｋｍより小なる強度の、より望ましくは３ｐｓ／ｎｍ−ｋｍより小なる強度の分散を有し、そして、１３１０ｎｍにおいて０．１０ｐｓ／ｎｍ2−ｋｍより小の分散スロープを有する。
【０２１０】
したがって、本発明の光ファイバは、ＳＢＳ閾値を高くしつつ良い曲げ性能を示し、約１２６０ｎｍより大きい波長でさらに、単一モード動作に適したカット波長を示す。特に、本発明の第９セットの好適実施例などの光ファイバは、マクロベント（ピン配列、マンドレル包装、平行プレート）及びマイクロベント（横荷重）等のさまざまな曲げ試験に対応する曲げ性能に反映されるように、種々の配置若しくは条件において、驚くほど低い曲げ損失を示す。このようなファイバに対して、１５５０ｎｍでのピン配列曲げ損失は望ましくは５ｄＢより小であり、より望ましくは３ｄＢより小である。１５５０ｎｍの横荷重曲げ損失は望ましくは０．５０ｄＢ／ｍより小であり、より望ましくは０．３０ｄＢ／ｍより小である。ケーブルカットオフ波長は１２６０ｎｍより小であり、望ましくは１２００ｎｍより小である。絶対ＳＢＳ閾値は望ましくは９．８＋ｌｏｇ［（１−ｅ-(0.19)(50)/4.343）／（１−ｅ-(α)(L)/4.343）］よりも大であり、より望ましくは１０．０＋ｌｏｇ［（１−ｅ-(0.19)(50)/4.343）／（１−ｅ-(α)(L)/4.343）］より大である。ここで、Ｌはｋｍ単位の長さであり、αは１５５０ｎｍにおけるｄＢ／ｋｍ単位の損失である。１５５０ｎｍでの減衰（スペクトル）は望ましくは０．２４ｄＢ／ｋｍより小、より望ましくは０．２３ｄＢ／ｋｍより小、さらに望ましくは０．２１ｄＢ／ｋｍより小である。いくつかの好適実施例では、１５５０ｎｍでの光学有効面積は７０μｍ2と９０μｍ2の間である。１３１０ｎｍでの光学モードフィールド直径は９．５μｍより小、より好ましくは９．２μｍより小である。１５５０ｎｍでの分散は１５と２０ｐｓ／ｎｍ−ｋｍとの間にあり、１５５０ｎｍでの分散スロープは０．０７ｐｓ／ｎｍ2−ｋｍより小である。
【０２１１】
望ましくは、本明細書に開示された光ファイバは、約５０ｋｍ以上の長さのファイバに対して、９．５ｄＢｍより大なる絶対閾値、より望ましくは１０．０ｄＢｍより大なる絶対閾値を有し、更に望ましくは１０．５ｄＢｍより大なる絶対閾値を有する。
【０２１２】
望ましくは、本明細書に開示された光ファイバは、１３８０μｍにおける減衰が、１３１０μｍにおける減衰より０．３ｄＢ／ｋｍより大でない、より望ましくは０．１ｄＢ／ｋｍより大でない、さらに望ましくは０．０５ｄＢ／ｋｍより大でない。好適実施例では、１３８０ｎｍでの減衰は１３１０ｎｍでの減衰より大きくない。他の好適実施例では、１３８０ｎｍでの減衰は０．３ｄＢ／ｋｍより小である。好ましいセットの実施例において、絶対ＳＢＳ閾値が望ましくは、８．５＋１０ｌｏｇ［（１−ｅ-(0.19)(50)/4.343）／（１−ｅ-(α)(L)/4.343）］ｄＢｍより大であり、より望ましくは９＋１０ｌｏｇ［（１−ｅ-(0.19)(50)/4.343）／（１−ｅ-(α)(L)/4.343）］ｄＢｍより大であり、さらに望ましくは９．５＋１０ｌｏｇ［（１−ｅ-(0.19)(50)/4.343）／（１−ｅ-(α)(L)/4.343）］ｄＢｍより大である（Ｌはｋｍ単位におけるファイバの長さであり、αは１５５０ｎｍでのファイバの減衰である）。１３８０μｍでの減衰は、１３１０μｍでの減衰より大である０．３ｄＢより大でなく、より望ましくは０．１ｄＢ／ｋｍより大でない、さらに望ましくは０．０５ｄＢ／ｋｍより大でない。好適実施例では、１３８０ｎｍでの減衰は１３１０ｎｍでの減衰より大でない。他の好適実施例では、１３８０ｎｍでの減衰は０．３ｄＢ／ｋｍより小である。いくつかの好適実施例では、望ましくは、１５５０ｎｍでの光学有効面積は８０μｍ2より大であり、他の好適実施例では１５５０ｎｍでの光学有効面積は８０μｍ2より大であり且つ１１０μｍ2より小である。
【０２１３】
望ましくは、本明細書に開示された光ファイバは、０．１ｐｓ／ｓｑｒｔ（ｋｍ）より小の、より望ましくは０．０５ｐｓ／ｓｑｒｔ（ｋｍ）より小の、さらに望ましくは０．０２ｐｓ／ｓｑｒｔ（ｋｍ）より小のＰＭＤを示す。好適実施例では、１５５０ｎｍでのピン配列曲げ損失は５ｄＢより小、より望ましくは３ｄＢより小である。好適実施例では、１６２０ｎｍでのピン配列曲げ損失は１０ｄＢより小、より望ましくは７ｄＢより小、より望ましくは５ｄＢより小である。
【０２１４】
望ましくは、本明細書に開示された光ファイバは、１３００ｎｍより小の、より望ましくは１２００と１３００ｎｍの間にあるケーブルカットオフを有する。
【０２１５】
望ましくは、本明細書に開示された光ファイバは、１２６０ｎｍから１６２５ｎｍまでの波長範囲で光信号を伝送するように適合されている。
【０２１６】
望ましくは、本明細書に開示されたファイバは、気相蒸着処理によって製造される。さらに望ましくは、本明細書に開示されたファイバは、外側気相蒸着（ＯＶＤ）処理によって製造される。例えば、既知のＯＶＤレイダウン（ｌａｙｄｏｗｎ）、連結、及び線引き技術は、本明細書に開示された光導波ファイバを製造するのに有利に使用されてもよい。修正された化学気相蒸着（ＭＣＶＤ：ｍｏｄｉｆｉｅｄ  ｃｈｅｍｉｃａｌ  ｖａｐｏｒ  ｄｅｐｏｓｉｔｉｏｎ）、気相アキシャル蒸着（ＶＡＤ：ｖａｐｏｒ  ａｘｉａｌ  ｄｅｐｏｓｉｔｉｏｎ）又はプラズマ化学蒸着法（ＰＣＶＤ：ｐｌａｓｍａ  ｃｈｅｍｉｃａｌ  ｖａｐｏｒ  ｄｅｐｏｓｉｔｉｏｎ）などの他の処理を用いてもよい。したがって、本明細書に開示された光導波ファイバの屈折率及び断面積特性は、ＯＶＤ、ＶＡＤ、及びＭＣＶＤに限定されず、これらを含む当業者に既知の製造技術を用いて達成できる。
【０２１７】
好適実施例の第１サブグループにおいて、少なくとも一つの光学モードと、Ｌ01音響モードとＬ02音響モードを含む複数の音響モードを導波する光ファイバについて本明細書で開示している。その光ファイバは、屈折率分布と中心線を有するコアと、コアを囲み且つコアに直接隣接するクラッド層と、を含み、１５５０ｎｍにおけるい光学モードの有効面積は９０μｍ2より大であり、第１音響モードＬ01は光ファイバのブリルアン周波数において少なくとも１７０μｍ2である第１音響−光学有効面積ＡＯＥＡL01を有し、第２音響モードＬ02は光ファイバのブリルアン周波数において少なくとも１７０μｍ2である第２音響−光学有効面積ＡＯＥＡL02を有し、０．４＜ＡＯＥＡL01／ＡＯＥＡL02＜２．５である。
【０２１８】
いくつかの好適実施例では、コアの相対屈折率は上方境界曲線と下方境界曲線との間に値を有する。上側境界曲線は少なくとも２つの点によって定義されており、その２つの点は、半径０において０．６％のΔを有する第１上方点と１４．２５μｍの半径において０％のΔを有する第２上方点を含む。下方境界曲線は、少なくとも２つの点によって画定された直線であり、その２つの点は、０の半径において０．２５％のΔを有する第１下方点と半径６μｍにおいて０％であるのΔを有する第２下方点を含む。
【０２１９】
いくつかの好適実施例では、ＡＯＥＡL01及びＡＯＥＡL02は光ファイバのブリルアン周波数において少なくとも１８０μｍ2である。いくつかの好適実施例では、ＡＯＥＡL01及びＡＯＥＡL02は光ファイバのブリルアン周波数において少なくとも１９０μｍ2である。
【０２２０】
いくつかの好適実施例では、光ファイバは１３４０ｎｍより小の波長において零分散を有し、より望ましくは、１３２０と１３４０ｎｍとの間の範囲にある零分散を有する。他の好適実施例では、光ファイバは１３２０ｎｍよりも小なる零分散、更に好ましくは１２９０と１３２０ｎｍの間にある零分散を有する。
【０２２１】
望ましくは、光ファイバは１５５０ｎｍの波長において１５と２２ｐｓ／ｎｍ−ｋｍとの間にある分散を有する。いくつかの好適実施例では、１５５０ｎｍの波長における分散は１５と１７ｐｓ／ｎｍ−ｋｍとの間にある。他の好適実施例では、１５５０ｎｍの波長における分散は１７と２０ｐｓ／ｎｍ−ｋｍとの間にある。
【０２２２】
望ましくは、光ファイバは、９５μｍ2より大である光学有効面積を有する。いくつかの好適実施例では、光学有効面積は１００μｍ2より大である。
【０２２３】
望ましくは、光ファイバは１５５０ｎｍにおいて１５ｄＢのピン配列曲げ損失、より望ましくは１０ｄＢのピン配列曲げ損失を有する。
【０２２４】
いくつかの好適実施例では、上側境界曲線は少なくとも２つの点によって定義されており、その２つの点は、半径０において０．５％のΔを有する第１上方点と１１．２５μｍの半径において０％のΔを有する第２上方点を含む。
【０２２５】
望ましくは、望ましくは、コアは中心線から１μｍの半径まで拡がる第１部分を含み、第１部分の相対屈折率は０．２５％より大であり且つ０．５％より小である。好適実施例では、ｒ＝０とｒ＝１μｍとの間のすべての半径において、ｄΔ／ｄＲ＞−０．１５％／μｍとなる。望ましくは、Δ（ｒ＝０μｍ）とΔ（ｒ＝１μｍ）との差の絶対強度は０．１％より小である。
【０２２６】
望ましくは、コアは第１部分を囲み且つ第１部分に直接隣接する第２部分を含み、第２部分は２．５μｍの半径に達する。第２部分中のΔが０．２０％と０．４５％との間ある。好適実施例においては、第２部分のΔはｒ＝１からｒ＝１．５μｍのすべての半径において０．３％と０．４５％との間にある。いくつかの好適実施例においては、第２部分のΔはｒ＝１．５からｒ＝２．５μｍのすべての半径において０．２％と０．３５％との間にある。
【０２２７】
望ましくは、コアは第２部分を囲み且つ第２部分に直接隣接した４．５μｍの半径に達し且つ０．１５％と０．３５％との間にあるΔを有する第３部分を更に含む。望ましくは、第３部分のΔは２．５と４．５μｍとの間のすべての半径において０．２０％と０．３０％との間ある。望ましくは、第３部分におけるいかなる半径の間のΔの差の絶対強度は０．１％未満である。望ましくは、第３部分において、ｒ＝２．５とｒ＝４．５μｍとの間のいかなる半径の間のΔの差の絶対強度は０．１％より小である。
【０２２８】
望ましくは、コアは第３部分を囲み且つ第３部分に直接隣接した６μｍの半径に達する第４部分を更に含む。第４部分中のΔが０．１０％と０．３０％との間にある。いくつかの好適実施例では、第４部分のΔは、ｒ＝４．５μｍとｒ＝５μｍとの間のすべての半径において０．２０％と０．３０％との間にある。望ましくは、第４部分のΔは、５と６μｍとの間のすべての半径において０．１５％と０．３０％との間にある。
【０２２９】
望ましくは、コアは第４部分を囲み且つ第４部分に直接隣接した９μｍの半径に達する第５部分を更に含み、第５部分のΔは０．０％と０．１５％のと間にある。望ましくは、Δ（ｒ＝５．５μｍ）＞０．１％である。望ましくは、Δ（ｒ＝６μｍ）＞０％である。
【０２３０】
いくつかの好適実施例において、ＡＯＥＡL01及びＡＯＥＡL02は、４００μｍ2より小である。
【０２３１】
いくつかの好適実施例では、０．５＜ＡＯＥＡL01／ＡＯＥＡL02＜２である。他の好適実施例では、０．６＜ＡＯＥＡL01／ＡＯＥＡL02＜１．５である。
【０２３２】
好適実施例の第２サブグループでは、本明細書に開示された光ファイバは、屈折率分布と中心線を有するコアと、コアを囲み且つ直接コアに隣接するクラッド層と、を含み、１５５０ｎｍにおける光学有効面積は８０μｍ2より大であり、絶対ＳＢＳ閾値は約５０ｋｍより長いファイバ長に対して９．５ｄＢｍより大である。望ましくは、光学有効面積が８０と１１０μｍ2との間にある。望ましくは、１３８０ｎｍでの減衰は１３１０ｎｍでの減衰より高い０．３ｄＢより大でない。望ましくは、ファイバの１５５０ｎｍにおける３２ｍｍ直径曲げ損失は０．０３ｄＢ／ｔｕｒｎより大ではない。望ましくは、ファイバのケーブルカットオフは１３００ｎｍより小である。
【０２３３】
好適実施例の第３サブグループでは、本明細書に開示された光ファイバは、屈折率分布及び中心線を有するコアと、コアを囲み且つ直接コアに隣接するクラッド層と、を含み、１５５０ｎｍにおいて８０μｍ2より大である光学有効面積を有し、５０ｋｍより大であるファイバ長を有するファイバに対して９．５ｄＢｍより大である絶対ＳＢＳ閾値を有し、１３００ｎｍより小であるケーブルカットオフを有し、１５５０ｎｍにおいて０．０３ｄＢ／ｔｕｒｎより大でない３２ｍｍ直径曲げ損失を有するように、コアの屈折率が選択されている。
【０２３４】
好適実施例の第４サブグループでは、本明細書に開示された光ファイバは、屈折率分布及び中心線を有するコアと、コアを囲み且つ直接コアに隣接するクラッド層と、を含み、絶対ＳＢＳ閾値は約５０ｋｍより長いファイバ長に対して８．５ｄＢｍより大である。１３８０μｍでの減衰は１３１０ｎｍでの減衰より大である０．３ｄＢより大でない。１３８０μｍでの減衰は１３１０μｍでの減衰より大である０．１ｄＢより大でない。より望ましくは、１３８０μｍでの減衰は１３１０μｍでの減衰より大である０．０５ｄＢより大でない。好適実施例では、１３８０μｍでの減衰は１３１０μｍでの減衰より大でない。いくつかの好適実施例では、１３８０μｍでの減衰は０．３ｄＢより小である。絶対ＳＢＳ閾値は、望ましくは９．０ｄＢｍより大であり、より望ましくは９．５ｄＢｍより大である。望ましくは、１５５０ｎｍにおける光学有効面積は８０μｍ2より大であり、より望ましくは、８０μｍ2より大であり且つ１２０μｍ2より小である。
【０２３５】
好適実施例の第５サブグループでは、本明細書に開示された光ファイバは、長さを有し、屈折率分布と中心線を有するコアと、コアを囲み且つ直接コアに隣接するクラッド層と、を含み、光ファイバは１５５０ｎｍにおいて減衰を有する。１５５０ｎｍにおいて８０μｍ2より大である光学有効面積を有し、且つ約９．５＋１０ｌｏｇ［（１−ｅ-(0.19)(50)/4.343）／（１−ｅ-(α)(L)/4.343）］より大なるｄＢｍ単位の絶対ＳＢＳ閾値を有するようにコアの屈折率が選択され、Ｌはｋｍ単位の長さであり、αは１５５０ｎｍにおけるｄＢ／ｋｍ単位の減衰である。望ましくは、光学有効面積は８０と１１０μｍ2との間ある。望ましくは、１３８０ｎｍでの減衰は１３１０ｎｍでの減衰より高い０．３ｄＢより大ではない。望ましくは、ファイバの３２ｍｍ直径曲げ損失は、１５５０ｎｍにおいて０．０３  ｄＢ／ｔｕｒｎより大ではない。望ましくは、ファイバのケーブルカットオフは、１３００ｎｍより小である。
【０２３６】
好適実施例の第６サブグループでは、本明細書に開示した光ファイバは、長さを有し、屈折率分布と中心線を有するコアと、コアを囲み且つ直接コアに隣接するクラッド層と、を含み、光ファイバは１５５０ｎｍにおいて減衰を有し、１５５０ｎｍにおいて８０μｍ2より大である光学有効面積を有し、約９．５＋１０ｌｏｇ［（１−ｅ-(0.19)(50)/4.343）／（１−ｅ-(α)(L)/4.343）］より大なるｄＢｍ単位の絶対ＳＢＳ閾値を有し、１３００ｎｍより小のケーブルカットオフを有し、１５５０ｎｍにおいて０．０３ｄＢ／ｔｕｒｎより大でない３２ｍｍ直径曲げ損失を有するようにコアの屈折率が選択され、Ｌはｋｍ単位の長さであり、αは１５５０ｎｍにおけるｄＢ／ｋｍ単位の減衰である。
【０２３７】
好適実施例の第７サブグループでは、本明細書に開示した光ファイバは、屈折率分布と中心線を有するコアと、コアを囲み且つ直接コアに隣接するクラッド層と、を含み、約８．５＋１０ｌｏｇ［（１−ｅ-(0.19)(50)/4.343）／（１−ｅ-(α)(L)/4.343）］より大なるｄＢｍ単位の絶対ＳＢＳ閾値を有し、Ｌはｋｍ単位の長さであり、αは１５５０ｎｍにおけるｄＢ／ｋｍ単位の減衰であり、１３８０μｍでの減衰は１３１０μｍでの減衰より大きい０．３ｄＢより大きくない。望ましくは１３８０μｍでの減衰は１３１０μｍでの減衰より大である０．１ｄＢより大でなく、より望ましくは１３１０μｍでの減衰より大である０．０５ｄＢより大でない。いくつかの好適実施例では、１３８０μｍでの減衰は１３１０μｍで減衰よりも大ではない。好適実施例では、１３８０μｍでの減衰は０．３ｄＢより小である。いくつかの好適実施例では、ｄＢｍ単位の絶対ＳＢＳ閾値は約９．０＋１０ｌｏｇ［（１−ｅ-(0.19)(50)/4.343）／（１−ｅ-(α)(L)/4.343）］より大であり、Ｌはｋｍ単位の長さであり、αは１５５０ｎｍにおけるｄＢ／ｋｍ単位の減衰である。他の好適実施例では、ｄＢｍ単位の絶対ＳＢＳ閾値は約９．５＋１０ｌｏｇ［（１−ｅ-(0.19)(50)/4.343）／（１−ｅ-(α)(L)/4.343）］より大であり、Ｌはｋｍ単位の長さであり、αは１５５０ｎｍにおけるｄＢ／ｋｍ単位の減衰である。
【０２３８】
望ましくは、１５５０ｎｍでの光学有効面積は８０μｍ２より大である。好適実施例では、１５５０ｎｍでの光学有効面積は８０μｍ2より大であり且つ１２０μｍ2より小である。
【０２３９】
図４は、コア１００と、コア１００と直接隣接し且つコア１００を囲む外側環状クラッド若しくは外側クラッド層若しくはクラッド層２００とを含む本明細書に開示された光ファイバ３００の概略図である。
【０２４０】
望ましくは、クラッドはその内部においてゲルマニウム又はフッ素ドーパントを含んでいない。より望ましくは、本明細書に開示した光ファイバのクラッド２００は純粋の又は実質的に純粋のシリカである。クラッド層２００はクラッド材を含み、クラッド材は、例えば、レイダウン（ｌａｙｄｏｗｎ）工程中に蒸着されるか、又はロッド・イン・チューブ光ファイバプリフォーム配置若しくは蒸着材及び被覆材におけるチューブ等の被覆物の形状において与えられる。クラッド層２００は１つ以上のドーパントを含んでもよい。クラッド層２００は主コーティングＰ及び第２コーティングＳによって囲まれている。クラッド２００の屈折率は、本明細書に議論されたように相対屈折率パーセンテージを計算するのに用いられる。
【０２４１】
図を参照すると、クラッド層２００は、Δ（ｒ）＝０％であると定義されるコアを取り囲む屈折率ｎcを有し、ｎcは光ファイバ若しくは光ファイバプレフォームの種々の部分若しくは領域の屈折率パーセンテージを計算するのに用いられる。
【０２４２】
図５に示されているように、本明細書に開示された光ファイバ３００は光ファイバ通信系３０で実施されてもよい。システム３０は送信機３４と受信機３６を含んでおり、光ファイバ３００によって、送信機３４と受信機３６との間において光信号が伝達される。望ましくは、システム３０は２方向通信可能であり、送信機３４及び受信機３６は図示のためのみに示されている。望ましくは、システム３０は本明細書に開示されるように光ファイバのセクション若しくはスパンを有するリンクを含む。また、システム３０は１つ以上のセクション若しくはスパンを有する光ファイバが光学的に接続された１つ以上の光学素子を含んでもよい。その光学素子は、例えば、１以上の再生機、増幅器、若しくは分散補償モジュール等である。少なくとも１つの好適実施例においては、本発明に係る光ファイバ通信システムは光ファイバによって接続された送信機と受信機とを含み、送信機と受信機との間には再生器を含まない。別の好適実施例においては、本発明に係る光ファイバ通信システムは光ファイバによって接続された送信機と受信機とを含み、送信機と受信機との間には増幅器を含まない。さらに別の好適実施例においては、本発明に係る光ファイバ通信システムは光ファイバによって接続された送信機と受信機とを含み、送信機と受信機との間には再生器も中継器も含まない。
【０２４３】
図２２は本明細書に開示された光ファイバ通信システム４００の別の実施例を概略的に示している。システム４００は、光伝送線路４４０によって光学的に接続される送信機４３４と受信機４３６を含む。光伝送線路４４０は、本明細書に開示されるように大きい有効面積、高いＳＢＳ閾値を有する第１ファイバ４４２と、１５５０ｎｍにおいて−７０と−１５０ｐｓ／ｎｍ−ｋｍとの間にある分散を有する第２光ファイバ４４４と、を含む。好適実施例では、第２ファイバは、正の相対屈折率を備える中央コアセグメントと、中央コアセグメントを囲み且つ中央コアセグメントに接触し、負の相対屈折率を有する堀セグメントと、堀セグメントを囲み且つ堀セグメントに接触し、正の相対屈折率を有する堀セグメントと、を有する相対屈折率を有する。望ましくは、第２ファイバの中央セグメントは、１．６％と２％との間ある最大相対屈折率を有し、堀セグメントは−０．２５％と−０．４４％との間ある最小相対屈折率を有し、リングセグメントは、０．２％と０．５％との間ある最大相対屈折率を有する。望ましくは、第２ファイバの中央のセグメントの外側半径は１．５と２μｍとの間にあり、堀セグメントの外側半径は４と５μｍとの間にあり、そして、リングセグメントの中点は６と７μｍとの間にある。第２ファイバの実施例は、２００３年３月２０日に刊行された米国特許公報Ｎｏ．２００３／００５３７８０、シリアルＮｏ．１０／１８４，３７７Ｎｏ．１０／１８４，３７７に、図４又は図６に説明されているように、説明されている。第１ファイバ４４２及び第２ファイバ４４４は、図２２の「Ｘ」によって記されているように、融着接続、光学コネクタ若しくはリンクによって光学的に接続されている。望ましくは、第１ファイバのカッパｋ１は第２ファイバのカッパｋ１に一致されており、ｋｌ／ｋ２は好ましくは０．８と１．２との間、より好ましくは０．９と１．１との間、更に好ましくは０．９５と１．０５との間にある。また、光伝送線路４４０は１つ以上の構成物及び／又は他の光ファイバ（例えば、ファイバ及び／又は構成物の間の接合において１以上の「ピグテールファイバ（ｐｉｇｔａｉｌ  ｆｉｂｅｒｓ）」４４５）を含んでもよい。好適実施例では、光ファイバ４４４の少なくとも一部が分散補償モジュール４４６内において光学的に配置されている。光伝送線路４４０は送信機４３４と受信機４３６との間の光信号の伝達を容認する。望ましくは、光伝送線路の残留分散は１００ｋｍのファイバあたり約５ｐｓ／ｎｍより小である。
【０２４４】
望ましくは、本明細書に開示された光ファイバの含水量は低く、望ましくは水分によるピークは低い光ファイバである、すなわち、特定の波長領域、特にＥ−バンドにおいて水分によるピークが比較的低い又は全くない減衰を有する。
【０２４５】
低含水ピーク光ファイバを製造する方法は、ＰＣＴ出願番号ＷＯ００／６４８２５，  ＷＯ０１／４７８２２，及びＷＯ０２／０５１７６１に見つけることができる。その各々の内容が本明細書において組み入れられている。
【０２４６】
すすのプリフォーム又はすすの本体は、望ましくは、シリカベースの反応生成物を形成するために、酸化中間物において少なくとも一つのガラス形成先駆化合物を含む可動混合流体のうち少なくともいくつかと化学的に反応させることよって、得られる。少なくともこの反応生成物の一部が多孔質シリカ本体を形成するように基板に向けられ、少なくともそれの一部分は酸素と結合した水素を通常含んでいる。例えば、すすの本体は、ＯＶＤ処理を介して、すすの層をロッドに蒸着することによって、形成されてもよい。
【０２４７】
基板若しくはロッド若しくはマンドレルが、空洞又は管状のハンドル等のガラス体を通して挿入されて、旋盤に取り付けられる。旋盤は、極めて接近してすすを作り出しているバーナーでマンドレルを回転して、移動するように設計されている。マンドレルが回転し且つ移動されるので、一般に、すすとして知られるシリカベースの反応生成物は、マンドレルに向かって指向される。シリカベースの反応生成物の少なくとも一部が、本体をその上に形成するためにマンドレルの上及びハンドルの一部の上において蒸着される。
【０２４８】
所定量のすすがいったんマンドレルに蒸着されると、すすの蒸着を終了し、マンドレルはすすのボディーから取り外される。
【０２４９】
マンドレルの取り外す時、すすの本体はそれを通して、軸方向に貫通する中心線ホールを画定する。望ましくは、すすの本体は、下方に送り込まれたデバイス上のハンドルによって吊らされて、併合炉の中に置かれる。望ましくは、ハンドルから離された中心線ホールの端部は併合炉の中にすすの本体を置く前に、底プラグと合わせられる。望ましくは、底プラグは、フリクションフィットによってすすの本体に対して適所に置かれ且つ保持されている。さらに望ましくは、プラグは、挿入を容易にし且つ少なくとも一時的な取り付けを容認するように先細りとなっており、すすの本体内において少なくともゆるくなっている。
【０２５０】
望ましくは、例えば、併合炉の中の高温ですすが本体をクロリン含有雰囲気に暴露させることによって、すすの本体は化学的に乾燥する。事実上、クロリン含有雰囲気はすすのボディーから水と他の不純を取り除く。そうでなければ、水分と他の不純は、すすの本体から製造されていた光導波ファイバの特性に望ましくない効果を与えるであろう。ＯＶＤ形成されたすすの本体はにおいては、スーツを介して、中心線ホールを囲む中心線領域を含む全体のプレフォームを効果的に乾燥するように流れる。
【０２５１】
化学乾燥工程に後に、炉の温度は、すすの余白を焼結ガラスプレフォームに連結できることができる温度、望ましくは１５００℃にまで上げられる。その後、中心線ホールは連結工程の間、封じられ、中心線ホールは、中心線ホール密閉の前に水素化合物によって再度湿らないようにされる。望ましくは、中心線領域の加重平均ＯＨは、約１ｐｐｂより小である。
【０２５２】
その結果、連結中に中心線ホールを封じることによって、水素化合物を含む大気が中心線ホールに暴露するのをかなり減少又は防ぐことができる。
【０２５３】
上記及び他において本明細書に記載されるように、プラグは、望ましくは溶融石英プラグなどの約３１ｐｐｍより小である含量水分、より望ましくは、化学的に乾燥されたシリカプラグなどの５ｐｐｂより小である含量水分を有するガラス体である。通常、そのようなプラグはクロリン含有雰囲気で乾燥されるが、他の化学乾燥剤を含む大気も等価的に適切である。理想的には、ガラスプラグは、１ｐｐｂの水分含量を有するであろう。さらに、望ましくは、ガラスプラグは、約２００μｍから約２ｍｍまで厚さを有する薄く壁で囲まれたプラグである。さらに望ましくは、少なくともトッププラグの一部の壁厚は約０．２から約０．５ｍｍである。より望ましくは、伸張された部分６６の壁厚は約０．３ｍｍから約０．４ｍｍである。より薄い壁によって、拡散が促進されるが、取り扱い中破損を被りやすい。
【０２５４】
したがって、中心線ホールが中心線ホールの中に受け入れるための真空を形成するために封をされた後に不活性ガスは望ましくは中心線ホールから拡散され、薄い壁で囲まれたガラスプラグによって、中心線ホールから不活性ガスの高速拡散が容易になされる。プラグが薄ければ薄いほど、拡散レートは、より大きくなる。望ましくは、連結されたガラスプレフォームは、ガラスプレフォームを伸ばすために十分な高温、望ましくは約１９５０℃から約２１００℃に加熱され、これによって、コアステッキ若しくは光ファイバ等の円筒のガラス体を形成するためにプレフォームの直径が減少され、中心線ホールは、固体の中心線領域を形成するために崩れる。一般に、連結中、受け入れるために作成された密封された中心線ホール内に維持された減圧は、線引き（若しくは再線引き）工程の間、完全に中心線ホールを封止するには一般的に十分である。その結果、全体的に低Ｏ−Ｈ倍音光学減衰が達成できる。例えば、１３８３ｎｍにおける水によるピーク及び９５０ｎｍや１２４０ｎｍ等の他のＯＨ誘発された水によるピークは低減され、実質上取り除かれる。
【０２５５】
一般に、水によるピークが低くなることによって、特に、約１３４０ｎｍと約１４７０ｎｍとの間における伝送信号に対して、減衰損失を低減することができる。その上、水によるピークが低くなることによって、光学的に光ファイバと結合された励起光放出装置であって、１つ以上のポンプ波長で作動するかもしれないラマンポンプ又はラマン増幅器等の励起光放出装置のポンプ効率が改善される。望ましくは、ラマン増幅器は所望の動作波長又は波長領域よりも低い約１００ｎｍである１つ以上の波長において汲み上げる。例えば、約１５５０ｎｍの波長における動作信号を送信する光ファイバは、約１４５０ｎｍのポンプ波長におけるラマン増幅器を用いて汲み上げられる。したがって、約１４００ｎｍから約１５００ｎｍｎまでの波長領域でのファイバ減衰がより低くなると、ポンプ減衰が減少され、特に約１４００ｎｍのポンプ波長に対するポンプ効率、例えば、ポンプパワーのｍＷに対する利得が増大される傾向があるだろう。一般に、ファイバ中のＯＨ不純物が大きくなると、水によるピーク幅及び高さが増大してしまう。したがって、動作信号波長又はポンプ波長の増幅かに関わらず、水によるピークを小さくすることによって、より効率的な動作の選択が広くなされる。従って、ＯＨ不純物を低減することによって、約１２６０ｎｍから約１６５０ｎｍまでの波長に対して損失を低減することができ、特に、１３８３ｎｍの水によるピーク領域において損失を低減することができ、これによって、より効率的にシステムが動作することができる。
【０２５６】
本明細書に開示されたファイバは、特にＯＶＤ処理によって製造された場合低ＰＭＤ値を示す。また、光ファイバのスピニングは本明細書に開示されたファイバに対してＰＭＤ値を下げ得る。
【０２５７】
本明細書に開示された光ファイバ、特にゲルマニウムでドーピングされた光ファイバのブリルアン散乱損失は、線引き中においてファイバに印加された張力を調節することによって、さらに減少され得る。少なくとも一部分、望ましくは光ファイバプリフォームの端部が高温まで加熱され、高周波誘導電気炉にプリフォームを降ろし、融点に加熱する等によって、光ファイバが線引きされ、プリフォームは、高純度であり、コアより低屈折率であるガラスクラッドの外端層によって囲まれた低損失ゲルマニウムシリケートガラスコアを含む。そして、適切に調節された張力において加熱されたプリフォームからファイバが線引きされる。十分に加熱する時、ガラスストランドを有するプリフォームの溶融した終端部が落ち、ストランドがファイバ線引きステーションに挿入される。パラメータは、所望の直径と均等性を有するファイバを製造できるように調整される。ファイバ線引き速度と張力はコンピュータ制御され、ファイバの線引き張力は、１０から５０ｇの範囲における最小値と１５０から２５０ｇの範囲における最大値との間における正弦曲線波形若しくは三角波形、より好ましくは台形波形でのファイバ長に関して、調整される。正弦波波形は、実際には、真の正弦波の正である半分部分であり、本明細書に参照されるその波長は、最小張力範囲から最小値に戻る最大値までの長さである。正弦曲線の好ましい波長は、３から３０ｋｍまでの範囲内にある。好ましい三角波形は３から３０ｋｍまでの範囲における長さに沿ったベースによって特徴付けられ、そして、好ましい台形波形はファイバ長に沿って１組のベースを有し、その１組のベースは３ｋｍから１５ｋｍまでの範囲にある主ベースと、１ｋｍから１３ｋｍまでの範囲にある副ベースである。結果物は、ゲルマニウムドーピングされたコアとコアを囲むクラッドを有する線引きされた光ファイバである。コアは調節されたひずみの繰り返されたパターンによって特徴付けられる。線引き工程において１０−５０ｇの応力によって生成された低値と、線引き工程において１５０−２５０ｇの応力によって生成された高値との間における長さにおいて、ひずみは変調される。変調パターンは３から３０ｋｍまでの範囲の反復長によって特徴づけられる。パターン波形は、望ましくは、正弦曲線、三角形、台形ある。また、全内容が本明細書に組み入れられている米国特許Ｎｏ．５，８５１，２５９を参照せよ。
【０２５８】
本明細書に開示された光ファイバの全てを、光学信号伝送システムに採用することができる。光学信号伝送システムは、望ましくは、送信機、受信機、および光伝送線を含む。光伝送線路は送信機と受信機とに光学的に結合されている。望ましくは、光伝送線路は、望ましくは、少なくとも１つの光ファイバスパンを含み、光ファイバスパンは、望ましくは、少なくとも１つの光ファイバセクションを含む。
【０２５９】
望ましくは、システムは、光ファイバセクションと光学的に結合されたラマン増幅器等の少なくとも１つの増幅器を更に含む。
【０２６０】
さらに望ましくは、システムは、光学信号を伝送できる複数のチャンネルを光伝送線路に相互接続するマルチプレクサを含み、少なくとも１の、より望ましくは少なくとも３の、最も望ましくは少なくとも１０の光学信号が約１２６０ｎｍと１６２５ｎｍとの間の波長において伝播する。望ましくは、少なくとも１つの信号が以下に示す１以下の波長域において伝播する。その波長域は、１３１０ｎｍバンド、Ｅ−バンド、Ｓバンド、Ｃバンド、およびＬバンドである。
【０２６１】
いくつかの好適実施例では、システムは粗波長分割多重モードにおいて動作可能であり、１以上の信号が少なくとも１つの、より望ましくは以下に示す少なくとも２つの波長領域において伝達する。その波長域は、１３１０ｎｍバンド、Ｅ−バンド、Ｓバンド、Ｃバンド、及びＬ−バンドである。
【０２６２】
１つの好適実施例では、システムは、２０ｋｍより大でない長さであり本明細書に開示される光ファイバのセクションを含む。別の好適実施例では、システムは、２０ｋｍより大である長さであり本明細書に開示される光ファイバのセクションを含む。さらに別の好適実施例では、システムは、７０ｋｍより大である長さであり本明細書に開示される光ファイバのセクションを含む。
【０２６３】
１つの好適実施例では、システムは約１Ｇｂｉｔ／ｓ以下において動作する。別の好適実施例では、システムは約２Ｇｂｉｔ／ｓ以下において動作する。さらに別の好適実施例では、システムは約１０Ｇｂｉｔ／ｓ以下において動作する。まだ別の好適実施例では、システムは約４０Ｇｂｉｔ／ｓ以下において動作する。さらに別の好適実施例では、システムは約４０Ｇｂｉｔ／ｓ以上において動作する。
【０２６４】
好適実施例では、本明細書に開示されたシステムは、光源と、光源と光学的に結合された本明細書に開示された光ファイバと、光ファイバを通して伝送された光学信号を受信し、光学的に光ファイバと結合された受信機と、ディザリング及び／又は位相変調及び／又は振幅変調の能力を有する光源と、光源によって生成された光学信号と、を有し、光学信号は受信機によって受信される。
【０２６５】
誘導ブリルアン散乱（ＳＢＳ）を、測定システムによって測定することができる。入力パワーが定義された入力範囲にわたって変化され、測定システムによって、入力パワー（Ｐin）及び  後方散乱パワー（Ｐbs）が記録さる。光ファイバのＳＢＳ閾値を測定する様々なシステム及び／方法が、ファイバの特性を調べるのに用いられている。本明細書においては、好適方法又はシステムが１つ開示されている。
【０２６６】
本明細書に開示された測定システムは、光源と、エルビウムドープされたファイバ増幅器（ＥＤＦＡ：ｅｒｂｉｕｍ−ｄｏｐｅｄ  ｆｉｂｅｒ  ａｍｐｌｉｆｉｅｒ）と、可変光減衰器（ＶＯＡ）と、偏光制御装置と、２Ｘ２カプラー又は光サーキュレータ等の光パワー経路装置と、数個の光学パワー検知器とパワーメータと、を含む。シングルモードパッチコードが、ＦＣ／ＡＰＣコネクタを用いて、これらの構成部を連結している。代表的な測定システムが図２０に示されている。
【０２６７】
整調可能であるか又は単一波長レーザーであってもよい光源は、約１５０ｋＨｚ以下の非常に狭いスペクトル幅を有する。波長は、望ましくは１５５０ｎｍ付近に中心となるが、ＥＤＦＡの利得帯の範囲で変化することができる。ＥＤＦＡは、光学信号を、試験下でＳＢＳをファイバで引き起こすことができるパワーレベルまで増幅するのに使用される。可変光減衰器（ＶＯＡ）は、試験下でファイバに入射される光学パワーを変えるのに使用される。入力パワーの広い範囲にわたって、入力パワーと後方散乱パワーの測定が可能となるように、ＶＯＡは、ステップサイズが十分に細かくなり且つ範囲が十分となるように選択される。偏光制御装置は、１００％の偏光度及び安定した偏光状態を確立するために、望ましくは、使用される。２Ｘ２の指向性カプラー又は光サーキュレータは、試験下でファイバにパワーを与え、且つ後方散乱電パワー（ポートＢ）及び／又は入力パワー（ポートＡ）の監視に対応している。試験（ＦＵＴ）下におけるファイバは溶融連結又は他の無反射接続デバイス若しくは方法によって、カプラー又はサーキュレータに接続されている。第３検知装置を、ポートＣにおいて出力パワーをモニターするのに使用してもよい。別の方法で本明細書に注意されない限り、本明細書に報告されたＳＢＳ閾値は、約１５０ｋＨｚ以下の非常に狭小スペクトル幅を有する連続波レーザーによって出力された光ファイバに相当する。ディザリングされ又はより広いスペクトル幅を有する光源によって出力された場合、高閾値が同じファイバによって得られるかもしれない。本明細書に報告されたＳＢＳ閾値は、別の方法で注意されない場合、約５０ｋｍの長さを有する光ファイバに対応している。ＳＢＳ閾値測定は、異なる長さのファイバに対して実行されると理解すべきである。
【０２６８】
測定を行うために、ファイバはシステムに連結され、連結器のタップは光強度検出装置に接続される。レーザーが駆動され、ＥＤＦＡは固定出力パワーを生ずる。ＶＯＡ減衰は、わずかな増加量において選択された範囲、高挿入損失値から０までにおいて、階段状となる。例えば、１実施例でにおいては、ステップサイズは０．１ｄＢであり、走査範囲は２０ｄＢである。
【０２６９】
参照測定が、実際の入力パワーを測定するために行われる。入力パワーはこの処理中に監視されるが、参照測定を行うことによって、偏光に依存する損失（ＰＤＬ）とスプライス損失について説明することなく、実際の入力パワーを測定することができる。テスト中、この測定はファイバの２−メータサンプルに対して行われる。ファイバは、ポートＣに切り返され且つ接続されている。ＶＯＡ走査は同じ範囲にわたって繰り返され、参照入力パワーはポートＣにおいて記録される。これらのパワー値は記録の入力パワーとして使用される。入力パワーレベル及び後方散乱パワーレベルは各工程において記録される（図２１のカーブＰを参照）。
【０２７０】
走査が終了すると、曲線の一次と二次微分は計算される。望ましくは、一次及び二次微分の計算に先立って、データセットはスムージングされる。絶対ＳＢＳ閾値は、本明細書において、二次微分が最大である点におけるものとして定義されており、（ｍＷ単位の）入力パワーに対するｍＷ単位の後方散乱パワーの変化率が最大値に達した点を表している。測定データ（曲線Ｐ）と、一次および二次微分（各々、曲線Ｐ’とＰ”）との例示的なプロットを、図２１に示している。Ｐ’は入力電力に関するミリワットにおけるｍＷ単位の後方散乱パワーの一次微分である。Ｐ’は入力電力に関するミリワットにおけるｍＷ単位の後方散乱パワーの二次微分である。図２１において、曲線Ｐ“のＰ”PEAKの横座標はｄＢｍ単位における絶対ＳＢＳ閾値、ＳＢＳｔ（例えば、図２１において８．２２ｄＢｍ）である。すなわち、二次微分が最大である入力パワーはファイバの絶対ＳＢＳ閾値として定義される。
【０２７１】
本明細書に報告されているように、固定された偏光状態を規定する偏光制御装置を用いて、ＳＢＳ閾値が得られた。しかしながら、測定ＳＢＳ閾値のためのシステム及び／又は方法の代替実施例においては、偏光無作為抽出装置又は周波数帯変換器を用いても、ＳＢＳ閾値を測定することができる。偏光無作為抽出装置を使用することによって、固定された偏光状態（１００％の偏光度と一定の偏光状態）で得られたＳＢＳ値と比べると、所定の光ファイバに対するＳＢＳ値を約３ｄＢ高めることができるであろう。
【０２７２】
本明細書に開示された光ファイバと同様の減衰を有するコーニング社によって製造されたＳＭＦ−２８R若しくはＳＭＦ−２８ｅR光ファイバに対するＳＢＳ閾値改善等の、本明細書に報告された比較ＳＢＳ閾値は、異なるファイバの同様に（すなわち、測定データが用いられる場合、同じ方法、測定システムによって）測定されたＳＢＳ閾値に匹敵する。このように、様々なＳＢＳ閾値測定手法（及びシステム）が存在するかもしれないが、同じ手法よる２つの異なったファイバから得られた比較値は、実質的に異なった手法を利用するこれらのファイバから得られた比較値と同様であるべきである。
【０２７３】
試験の下においては、ファイバの長さと減衰と共に、ＳＢＳ閾値は変動する。一般に、非常に短い長さの光ファイバは、非常に長い長さの光ファイバはより、高ＳＢＳ閾値を有する傾向があるであろう。また、一般に、より高い減衰を有するある長さの一つの光ファイバは、より低い減衰を有する同長の別の光ファイバよりも、高いＳＢＳしきい値を有する傾向があるであろう。「”Ｒａｍａｎ  ａｎｄ  Ｂｒｉｌｌｏｕｉｎ  Ｎｏｎ−Ｉｎｎｅａｒｉｔｉｅｓ  ｉｎ  Ｂｒｏａｄｂａｎｄ  ＷＤＭ−Ｏｖｅｒｌａｙ  Ｓｉｎｇｌｅ  Ｆｉｂｅｒ  ＰＯＮｓ“，Ｇ．Ｈ．ＢｕＡｂｂｕｄ  ｅｔ  ａｌ，ＥＣＯＣ  ２００３」において、近似解析式が以下のように与えられている。
【０２７４】
【数１７】
2009510528.tif 000040
【０２７５】
ここで、は有効ブリルアン利得であり、αは減衰であり、Ｌがファイバ長であり、Ａeffは光学実効面積である。この単純な近似において、ＳＢＳ閾値はファイバの有効長に逆比例する。したがって、長さＬ1に対して測定された閾値がＰ1である場合、Ｌ2での閾値は以下の通りである。
【０２７６】
【数１８】
2009510528.tif 000041
【０２７７】
もちろん、αがｄＢの単位である場合、αを４．３４３で割るべきである。
【０２７８】
例えば、本明細書に報告されたＳＢＳ閾値の数値は約５０ｋｍの長さ（Ｌ１）と１５５０ｎｍにおいて約０．１９ｄＢ／ｋｍの減衰を有するファイバに対応している。このようにして、長さＬ2及び減衰α2を有する本明細書に開示された光ファイバに対するＢＳ閾値Ｐ2は以下の数式から決定することができる。
【０２７９】
【数１９】
2009510528.tif 000042
【０２８０】
望ましくは、本明細書に開示された光ファイバは、シリカベースのコアとクラッドを有する。好適実施例では、クラッドの外径は約１２５μｍである。望ましくは、クラッドの外径は光ファイバの長さに沿って一定の直径を有する。好適実施例では、光ファイバ屈折率は、放射形対称である。
【０２８１】
以上の説明は、本発明の実施例であり、本発明が特許請求の範囲によって画定されるように本発明の本質と特性の理解のための概要を与えている事を理解すべきである。添付図面は、本発明の更なる理解を与えるために含まれ、この明細書に組み入れられ且つこの明細書の構成部分である。図面は、本発明の様々な特徴及び本発明の実施例を示しており、その説明と共に本発明の原理と動作を説明するのに役立てられている。添付された請求項で画定されるように、本発明の趣旨および範囲から逸脱しないで本明細書に記載される発明の好適実施例に対する様々な変更をすることができる事は、当業者には明らかとなるでだろう。
【図面の簡単な説明】
【０２８２】
【図１】図１は、本明細書に開示された光導波ファイバの好適実施例の第１セットに対応する屈折率分布を示している。
【図２】図２は、本明細書に開示された光導波ファイバの好適実施例の第２セットに対応する屈折率分布を示している。
【図２Ａ】図２Ａは、図２の好適実施例の第２セットに対応する別の屈折率分布を示している。
【図２Ｂ】図２Ｂは、図２の好適実施例の第２セットに対応する別の屈折率分布を示している。
【図２Ｃ】図２Ｃは、図２の好適実施例の第２セットに対応する別の屈折率分布を示している。
【図３】図３は、半径に関する図１及び２の好適実施例の屈折率変化を示している。
【図４】図４は、本明細書に開示された光導波ファイバの好適実施例の概略的な断面図である。
【図５】図５は、本明細書に開示された光ファイバを採用する光ファイバ通信システムの概略図である。
【図６】図６は、本明細書に開示された光導波ファイバの好適実施例の第３セットに対応する屈折率分布を示している。
【図７】図７は、本明細書に開示された光導波ファイバの好適実施例の第３セットに対応する屈折率分布を示している。
【図８】図８は、本明細書に開示された光導波ファイバの好適実施例の第３セットに対応する屈折率分布を示している。
【図９】図９は、本明細書に開示された光導波ファイバの好適実施例の第３セットに対応する屈折率分布を示している。
【図１０】図１０は、本明細書に開示された光導波ファイバの好適実施例の第３セットに対応する屈折率分布を示している。
【図１１】図１１は、本明細書に開示された光導波ファイバの好適実施例の第３セットに対応する屈折率分布を示している。
【図１１Ａ】図１１Ａは、本明細書に開示された光導波ファイバの好適実施例の第３セットに対応する屈折率分布を示している。
【図１１Ｂ】図１１Ｂは、本明細書に開示された光導波ファイバの好適実施例の第３セットに対応する屈折率分布を示している。
【図１１Ｃ】図１１Ｃは、本明細書に開示された光導波ファイバの好適実施例の第３セットに対応する屈折率分布を示している。
【図１１Ｄ】図１１Ｄは、本明細書に開示された光導波ファイバの好適実施例の第３セットに対応する屈折率分布を示している。
【図１２】図１２は、本明細書に開示された光導波ファイバの好適実施例の第４セットに対応する屈折率分布を示している。
【図１３】図１３は、本明細書に開示された光導波ファイバの好適実施例の第４セットに対応する屈折率分布を示している。
【図１４】図１４は、本明細書に開示された光導波ファイバの好適実施例の第４セットに対応する屈折率分布を示している。
【図１５】図１５は、本明細書に開示された光導波ファイバの好適実施例の第４セットに対応する屈折率分布を示している。
【図１５Ａ】図１５Ａは、本明細書に開示された光導波ファイバの好適実施例の第４セットに対応する屈折率分布を示している。
【図１５Ｂ】図１５Ｂは、本明細書に開示された光導波ファイバの好適実施例の第４セットに対応する屈折率分布を示している。
【図１５Ｃ】図１５Ｃは、本明細書に開示された光導波ファイバの好適実施例の第４セットに対応する屈折率分布を示している。
【図１５Ｄ】図１５Ｄは、本明細書に開示された光導波ファイバの好適実施例の第４セットに対応する屈折率分布を示している。
【図１５Ｅ】図１５Ｅは、本明細書に開示された光導波ファイバの好適実施例の第４セットに対応する屈折率分布を示している。
【図１５Ｆ】図１５Ｆは、本明細書に開示された光導波ファイバの好適実施例の第４セットに対応する屈折率分布を示している。
【図１６】図１６は、本明細書に開示された光導波ファイバの好適実施例の第５セットに対応する屈折率分布を示している。
【図１７】図１７は、本明細書に開示された光導波ファイバの好適実施例の第６セットに対応する屈折率分布を示している。
【図１８】図１８は、本明細書に開示された光導波ファイバの好適実施例の第７セットに対応する屈折率分布を示している。
【図１９】図１９は、本明細書に開示された光導波ファイバの好適実施例の第８セットに対応する屈折率分布を示している。
【図２０】図２０は、ＳＢＳ閾値測定に対する測定システムを示す概略図である。
【図２１】図２１は、後方散乱対入力パワー、光ファイバＳＢＳ閾値測定に対する１回及び２回微分のプロット図である。
【図２２】図２２は、本明細書に開示された光ファイバを採用する光ファイバ通信システムを概略的に示している。
【図２３】図２３は、本明細書に開示された光導波ファイバの好適実施例の第９セットに対応する屈折率分布を示している。
【図２４】図２４は、本明細書に開示された光導波ファイバの好適実施例の第９セットに対応する屈折率分布を示している。
【図２５】図２５は、本明細書に開示された光導波ファイバの好適実施例の第９セットに対応する屈折率分布を示している。
【図２６】図２６は、本明細書に開示された光導波ファイバの好適実施例の第９セットに対応する屈折率分布を示している。
【図２７】図２７は、本明細書に開示された光導波ファイバの好適実施例の第９セットに対応する屈折率分布を示している。
【符号の説明】
【０２８３】
１００  コア
２００  クラッド層
３００  光ファイバ
Ｐ  主コーティング
Ｓ  第２コーティング
３０  光ファイバ通信システム
３４  送信機
３６  受信機
４００  光ファイバ通信システム
４３４  送信機
４３６  受信機
４４０  光伝送線路４４０
４４２  第１ファイバ４４２
４４４  第２光ファイバ４４４
４４５  ピグテールファイバ
４４６  分散補償モジュール４４６
【図１】
2009510528.tif 000043
【図２】
2009510528.tif 000044
【図２Ａ】
2009510528.tif 000045
【図２Ｂ】
2009510528.tif 000046
【図２Ｃ】
2009510528.tif 000047
【図３】
2009510528.tif 000048
【図４】
2009510528.tif 000049
【図５】
2009510528.tif 000050
【図６】
2009510528.tif 000051
【図７】
2009510528.tif 000052
【図８】
2009510528.tif 000053
【図９】
2009510528.tif 000054
【図１０】
2009510528.tif 000055
【図１１】
2009510528.tif 000056
【図１１Ａ】
2009510528.tif 000057
【図１１Ｂ】
2009510528.tif 000058
【図１１Ｃ】
2009510528.tif 000059
【図１１Ｄ】
2009510528.tif 000060
【図１２】
2009510528.tif 000061
【図１３】
2009510528.tif 000062
【図１４】
2009510528.tif 000063
【図１５】
2009510528.tif 000064
【図１５Ａ】
2009510528.tif 000065
【図１５Ｂ】
2009510528.tif 000066
【図１５Ｃ】
2009510528.tif 000067
【図１５Ｄ】
2009510528.tif 000068
【図１５Ｅ】
2009510528.tif 000069
【図１５Ｆ】
2009510528.tif 000070
【図１６】
2009510528.tif 000071
【図１７】
2009510528.tif 000072
【図１８】
2009510528.tif 000073
【図１９】
2009510528.tif 000074
【図２０】
2009510528.tif 000075
【図２１】
2009510528.tif 000076
【図２２】
2009510528.tif 000077
【図２３】
2009510528.tif 000078
【図２４】
2009510528.tif 000079
【図２５】
2009510528.tif 000080
【図２６】
2009510528.tif 000081
【図２７】
2009510528.tif 000082
【手続補正書】
【提出日】平成20年5月30日(2008.5.30)
【手続補正１】
【補正対象書類名】特許請求の範囲
【補正対象項目名】全文
【補正方法】変更
【補正の内容】
【特許請求の範囲】
【請求項１】
屈折率分布と中心線を有するコアと、
前記コアを囲み且つ前記コアに直接隣接するクラッド層と、を含み、
前記コアは、
前記中心線から１μｍの半径まで拡がり、０．７％より小であり且つｒΔMAXにおいて生ずる最大相対屈折率Δ1MAXを有する相対屈折率分布ΔCORE1（ｒ）を含み、Δ1MAXは前記コア全体に対する最大相対屈折率ΔMAXであり、ΔCORE1（ｒ）はｒΔMAXとｒ＝１μｍの範囲のすべての半径に対して０．３％よりも大であり且つ０．６％よりも小である第１部分と、
前記第１部分を囲み且つ前記第１部分に直接隣接し、０．３％より小であり且つ１μｍから２．５μｍまでの半径に拡がる最小相対屈折率Δ2MINを有する相対屈折率分布ΔCORE2（ｒ）を含み、ΔCORE2（ｒ）は０．１５％と０．５％との間にあり、（Δ1MAX−Δ2MIN）＞０．２５％である第２部分と、
前記第２部分を囲み且つ前記第２部分に直接隣接し、２．５μｍから４．５μｍまでの半径に拡がるΔCORE3（ｒ）を有し、ΔCORE3（ｒ）は０％と約０．６％との間にあり且つ最大相対屈折率Δ3MAXを有し、ΔCORE3（ｒ＝４μｍ）＞０．２％であり、Δ2MIN＜Δ3MAX＜Δ1MAXであり、（Δ3MAX−Δ2MIN）＞０．１０％である第３部分と、
前記第３部分を囲み且つ前記第３部分に直接隣接し、４．５と１２μｍとの間の半径に拡がるΔCORE4（ｒ）を含む第４部分と、を含み、
前記クラッド層は前記第４部分を囲み且つ前記第４部分に直接隣接し、ｒCORE＞４．５μｍにおいて前記コアが終端し且つ前記クラッド層となることを特徴とする光ファイバ。
【請求項２】
１５５０ｎｍにおいて１０ｄＢより小であるピン配列曲げ損失を示すことを特徴とする請求項１に記載の光ファイバ。
【請求項３】
１５５０ｎｍにおいて０．５ｄＢ／ｍより小である横荷重損失を示すことを特徴とする請求項１に記載の光ファイバ。
【請求項４】
１５５０ｎｍにおいて５ｄＢ／ｍより小である２０ｍｍマクロベント損失を示すことを特徴とする請求項１に記載の光ファイバ。
【請求項５】
Δ1MAXは０．６より小であることを特徴とする請求項１に記載の光ファイバ。
【国際調査報告】
2009510528.tif 000083
2009510528.tif 000084